(57)【要約】この発明は、蛍光ランプに関するものであり、特に暗黒始動特性が改善された蛍光ランプに関するものである。  この発明の蛍光ランプは、内部に放電空間を有するガラスバルブ（１０１）の両端部に外部電極（１０２、１０３）を備え、前記ガラスバルブの内面に蛍光体層（１０６）が形成されている。前記ガラスバルブは、酸化ナトリウムの含有率が３％以上２０％以下のガラスで形成されている。前記蛍光体層は、アルミナを含有しない蛍光体粒子（１０６Ｒ、１０６Ｇ）とアルミナを含有する蛍光体粒子（１０６Ｂ）とを含む。アルミナを含有する蛍光体粒子の表面には、金属酸化物（１０７）が付着している。  前記ガラスバルブの内面に析出した酸化ナトリウムが暗黒始動特性を改善する。アルミナを含有する蛍光体粒子は、酸化ナトリウムとの反応によって劣化しやすいので、金属酸化物によって保護される。【特許請求の範囲】
【請求項１】
内部に放電空間を有するガラスバルブと、前記ガラスバルブの両端部に配された電極と、前記ガラスバルブの内面に蛍光体粒子を含んでなる蛍光体層が形成されている蛍光ランプであって、
前記ガラスバルブは酸化ナトリウムの含有率が３％以上２０％以下の範囲のガラスから構成され、
前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着していることを特徴とする蛍光ランプ。
【請求項２】
前記ガラスバルブの内面には、保護層が形成されていると共に、前記蛍光体層は保護層上に形成されており、
前記ガラスバルブの端部内面に保護層が形成されず、ガラスバルブが放電空間に露わになっている領域が存在していることを特徴とする請求項１に記載の蛍光ランプ。
【請求項３】
前記領域に、前記ガラスから析出した酸化ナトリウムが存在していることを特徴とする請求項２に記載の蛍光ランプ。
【請求項４】
前記保護層には、Ｙ２Ｏ３、ＭｇＯ、Ｌａ２Ｏ３、又はＳｉＯ２のうちの少なくとも一つが含まれていることを特徴とする請求項２に記載の蛍光ランプ。
【請求項５】
前記蛍光体層は、両電極の内方端間にわたって形成され、前記保護層は両電極の外方端間にわたって形成されていることを特徴とする請求項２に記載の蛍光ランプ。
【請求項６】
前記ガラスバルブは、前記酸化ナトリウムの含有率が５％以上２０％以下であることを特徴とする請求項１に記載の蛍光ランプ。
【請求項７】
前記アルミナ非含有蛍光体粒子の表面には前記金属酸化物が付着しておらず、前記アルミナ含有蛍光体粒子の表面のみに前記金属酸化物が付着していることを特徴とする請求項１に記載の蛍光ランプ。
【請求項８】
前記金属酸化物には、Ｙ２Ｏ３、ＭｇＯ、Ｌａ２Ｏ３、又はＳｉＯ２のうちの少なくとも１つが含まれていることを特徴とする請求項１に記載の蛍光ランプ。
【請求項９】
前記蛍光体層の蛍光体に対する前記金属酸化物の濃度が０．１ｗｔ．％以上であることを特徴とする請求項１に記載の蛍光ランプ。
【請求項１０】
前記電極は、前記ガラスバルブの両端部の外周に設けられた外部電極であることを特徴とする請求項１に記載の蛍光ランプ。
【請求項１１】
前記外部電極は、半田、銀ペースト、ニッケルペースト、金ペースト、パラジウムペースト又は、カーボンペーストのいずれかで形成されたものであることを特徴とする請求項１０に記載の蛍光ランプ。
【請求項１２】
前記外部電極の外周面の少なくとも一部を包囲して、前記外部電極と接続された金属部材を有し、
前記金属部材の前記ガラスバルブ中央側の端部が、包囲する外部電極の前記ガラスバルブ中央側の位置から前記ガラスバルブ端部側に、間隔をあけて設置されている
ことを特徴とする請求項１０に記載の蛍光ランプ。
【請求項１３】
前記金属部材の前記ガラスバルブ中央側の端部が、面取りされていることを特徴とする請求項１２に記載の蛍光ランプ。
【請求項１４】
前記金属部材は長手方向に形成されたスリットを有しており、弾性力により前記外部電極に接続したものであることを特徴とする請求項１２に記載の蛍光ランプ。
【請求項１５】
さらに、前記ガラスバルブの内面において、少なくとも前記外部電極に対向する部分に形成された保護層を備え、
前記保護層は、金属酸化物粒子の集合体からなり、平均膜厚は２μｍ以下であり、表面粗さが１μｍ以下であることを特徴とする請求項１０に記載の蛍光ランプ。
【請求項１６】
前記外部電極は、前記ガラスバルブ外表面の粗面処理を施した領域に形成された導電層を含み、
前記導電層は、最大厚みが７０μｍ以下であって、かつ、前記導電層の端縁部が外側に円弧形状であり、その厚みが端縁に近づく程薄くなっていることを特徴とする請求項１０に記載の蛍光ランプ。
【請求項１７】
前記外部電極は、前記ガラスバルブの外表面の粗面処理を施した領域に形成された銀または銅を主成分とする電極本体層と、前記電極本体層の外側に積層されたコーティング層とを有し、
前記外部電極は、最大厚みが７０μｍ以下であって、前記外部電極の端縁部の厚みが端縁に近づく程薄くなっていることを特徴とする請求項１０に記載の蛍光ランプ。
【請求項１８】
前記導電層の端縁部が外側に円弧形状であり、その厚みが端縁に近づく程薄くなっていることを特徴とする請求項１７に記載の蛍光ランプ。
【請求項１９】
請求項１の蛍光ランプを光源として備えることを特徴とするバックライトユニット。
【請求項２０】
請求項１９のバックライトユニットを備えることを特徴とする液晶テレビ。
【発明の詳細な説明】
【技術分野】
【０００１】  本発明は、管状のガラスバルブ両端に電極を備える蛍光ランプ、バックライトユニット及び液晶テレビに関する。
【背景技術】
【０００２】  近年、液晶テレビ画面の大型化が進み、大型画面用のバックライトユニットの需要が増大している。このバックライトユニットに用いるランプとして、例えば、ガラスバルブの外部に電極を有する蛍光ランプ（いわゆる、外部電極型蛍光ランプである。）や、ガラスバルブの内部に電極を有する蛍光ランプ（例えば、冷陰極型蛍光ランプである。）が実用化されている。【０００３】  ところで、これらの蛍光ランプは、暗黒状態下においては、始動電圧が印加されても直ちに点灯しない、つまり、点灯にまで長い時間を要してしまうという暗黒始動特性が悪く、この特性を改善する技術としては、２次電子放出係数の高い電子放射性物質、例えば、セシウム化合物をガラスバルブの端部内面に塗布するようにしたものが提案されている。この技術によると、塗布されたセシウム化合物から２次電子が放出され、この２次電子によって始動時の放電が起こりやすくなり、結果的に暗黒始動特性が改善される。【０００４】  なお、この出願の発明に関連する先行技術文献情報としては、例えば、特許文献１が知られている。
【特許文献１】特開２００３−３６８１５号公報
【発明の開示】
【発明が解決しようとする課題】
【０００５】  しかしながら、本発明者らの検討によると、出光領域（可視光がガラスバルブ外部に出ていく領域である。）の近傍のセシウム化合物により、場合によってはランプ点灯時の光束が経時的に早期に低下するという問題が明らかになった。
すなわち、ランプの点灯に伴う放電により、電極近傍のガラスバルブ内にあるセシウム化合物からはセシウムが遊離する。遊離したセシウムは飛散して、上記出光領域の蛍光体層に付着する。セシウムは黄色をしており透光性が低いので、セシウム付着部の蛍光体層の透光性も低下し、延いてはランプ点灯経時の光束が早期に低下するのである。【０００６】  また、本発明者らの検討によると、経時的な光束の低下のみならず、ランプの色が設計値からずれるという色ずれも生じることが明らかになった。バックライト用途においてランプの色ずれは、バックライトの色ずれにつながり、液晶テレビの表示画面の色合いにも悪影響を及ぼすため、解決が急務である。
本発明は、上記の問題点に鑑みてなされたものであって、暗黒始動特性が良好で、かつランプの経時的な光束の低下や色ずれを防止できる蛍光ランプ、バックライトユニット及び液晶テレビを提供することを目的としている。
【課題を解決するための手段】
【０００７】  上記目的を達成するために、本発明に係る蛍光ランプは、内部に放電空間を有するガラスバルブと、前記ガラスバルブの両端部に配された電極と、前記ガラスバルブの内面に蛍光体粒子を含んでなる蛍光体層が形成されている蛍光ランプであって、前記ガラスバルブは酸化ナトリウムの含有率が３％以上２０％以下の範囲のガラスから構成され、前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着していることを特徴としている。【０００８】  この構成によれば、ガラスバルブに含有される所定量の酸化ナトリウムにより、暗黒始動特性を良好にすることができる。また、アルミナを含有しないアルミナ非含有蛍光体粒子の表面よりも、アルミナを含有するアルミナ含有蛍光体粒子の表面に、より広い面積で金属酸化物が付着しているので、劣化しやすいアルミナ含有蛍光体粒子への水銀付着を効果的に抑制することができ、ランプの経時的な光束の低下や色ずれを防止できる。【０００９】  また、前記ガラスバルブの内面には、保護層が形成されていると共に、前記蛍光体層は保護層上に形成されており、前記ガラスバルブの端部内面に保護層が形成されず、ガラスバルブが放電空間に露わになっている領域が存在していることを特徴としている。
この構成によれば、ガラスに所定量の酸化ナトリウムが含まれているため、放電空間内の放電空間内で保護層が形成されていない領域に酸化ナトリウムが存在することになる。この領域にある酸化ナトリウムは、放電空間に露呈することになり、暗黒始動特性を顕著に改善することができる。【００１０】  また、前記領域に、前記ガラスから析出した酸化ナトリウムが存在していることを特徴とする。
また、前記保護層には、Ｙ２Ｏ３、ＭｇＯ、Ｌａ２Ｏ３、又はＳｉＯ２のうちの少なくとも一つが含まれていることを特徴とする。
また、前記蛍光体層は、両電極の内方端間にわたって形成され、前記保護層は両電極の外方端間にわたって形成されていることを特徴とする。【００１１】  また、前記ガラスバルブは、前記酸化ナトリウムの含有率が５％以上２０％以下であることを特徴とする。
また、前記アルミナ非含有蛍光体粒子の表面には前記金属酸化物が付着しておらず、前記アルミナ含有蛍光体粒子の表面のみに前記金属酸化物が付着していることを特徴とする。【００１２】  また、前記金属酸化物には、Ｙ２Ｏ３、ＭｇＯ、Ｌａ２Ｏ３、又はＳｉＯ２のうちの少なくとも１つが含まれていることを特徴とする。
また、前記蛍光体層の蛍光体に対する前記金属酸化物の濃度が０．１ｗｔ．％以上であることを特徴とする。
また、前記電極は、前記ガラスバルブの両端部の外周に設けられた外部電極であることを特徴とする。【００１３】  また、前記外部電極は、半田、銀ペースト、ニッケルペースト、金ペースト、パラジウムペースト又は、カーボンペーストのいずれかで形成されたものであることを特徴とする。
また、前記外部電極の外周面の少なくとも一部を包囲して、前記外部電極と接続された金属部材を有し、前記金属部材の前記ガラスバルブ中央側の端部が、包囲する外部電極の前記ガラスバルブ中央側の位置から前記ガラスバルブ端部側に、間隔をあけて設置されていることを特徴とする。【００１４】  また、前記金属部材の前記ガラスバルブ中央側の端部が、面取りされていることを特徴とする。
また、前記金属部材は長手方向に形成されたスリットを有しており、弾性力により前記外部電極に接続したものであることを特徴とする。
また、さらに、前記ガラスバルブの内面において、少なくとも前記外部電極に対向する部分に形成された保護層を備え、前記保護層は、金属酸化物粒子の集合体からなり、平均膜厚は２μｍ以下であり、表面粗さが１μｍ以下であることを特徴とする。【００１５】  また、前記外部電極は、前記ガラスバルブ外表面の粗面処理を施した領域に形成された導電層を含み、前記導電層は、最大厚みが７０μｍ以下であって、かつ、前記導電層の端縁部が外側に円弧形状であり、その厚みが端縁に近づく程薄くなっていることを特徴とする。
また、前記外部電極は、前記ガラスバルブの外表面の粗面処理を施した領域に形成された銀または銅を主成分とする電極本体層と、前記電極本体層の外側に積層されたコーティング層とを有し、前記外部電極は、最大厚みが７０μｍ以下であって、前記外部電極の端縁部の厚みが端縁に近づく程薄くなっていることを特徴とする。【００１６】  また、前記導電層の端縁部が外側に円弧形状であり、その厚みが端縁に近づく程薄くなっていることを特徴とする。
また、本発明に係るバックライトユニットは、前記蛍光ランプを光源として備えることを特徴とする。
また、本発明に係る液晶テレビは、前記バックライトユニットを備えることを特徴とする。【００１７】  なお、本発明に係る「蛍光ランプ」は、電極がガラスバルブの外周にある外部電極型蛍光ランプ、さらには、冷陰極型の電極がガラスバルブの内部にある冷陰極型蛍光ランプを少なくとも含む概念である。
また、「アルミナ含有蛍光体粒子」とは、蛍光体粒子を表す化学式にＡｌＸＯＹが含まれているものをいい、「アルミナ非含有蛍光体粒子」とは蛍光体粒子を表す化学式にＡｌＸＯＹが含まれていないものをいう。
【図面の簡単な説明】
【００１８】
【図１】本発明の実施の形態１における液晶テレビの概要を示す図である。
【図２】同実施の形態１におけるソケット台５０の概要を示す図である。
【図３】図３（ａ）は、同実施の形態１における外部電極型蛍光ランプ１００の概要を示す図、図３（ｂ）は、金属部材１０４の外観を示す図である。
【図４】蛍光体に対する金属酸化物の濃度による色ずれの変化を示す図である。
【図５】蛍光体に対する金属酸化物の濃度によるランプの輝度の変化を示す図である。
【図６】蛍光体層中の蛍光体を模式的に示す図である。
【図７】実施の形態２における外部電極型蛍光ランプ２００の概要を示す図である。
【図８】実施の形態２の変形例１における外部電極型蛍光ランプ４００の概要を示す図である。
【図９】実施の形態２の変形例２における外部電極型蛍光ランプ４２０の概要を示す図である。
【図１０】実施の形態３における冷陰極型蛍光ランプ３００の概要を示す図である。
【符号の説明】
【００１９】  １００、２００  蛍光ランプ
１０１  ガラスバルブ
１０２、１０３  外部電極
１０６  蛍光体層
１０６Ｒ、１０６Ｇ  アルミナ非含有蛍光体粒子
１０６Ｂ  アルミナを含有するアルミナ含有蛍光体粒子
１０７  金属酸化物
３００  冷陰極型蛍光ランプ
３０２、３０３  電極
【発明を実施するための最良の形態】
【００２０】  （実施の形態１）
図１は、本発明の実施の形態１における液晶テレビの概要を示す図である。
図１に示す液晶テレビ１０は、例えば３２吋液晶テレビであり、液晶画面ユニット１１とバックライトユニット１２とを備える。
液晶画面ユニット１１は、カラーフィルタ基板、液晶、ＴＦＴ基板、駆動モジュール等（図示せず）を備え、外部からの画像信号に基づいてカラー画像を形成する。【００２１】  バックライトユニット１２は、ＬＣＢＬユニットであり、１個の高周波電子安定器１３と、１６本の誘電体バリア放電ランプ１００（以下、単に「蛍光ランプ１００」という）を含む。
高周波電子安定器１３は、１６本の蛍光ランプ１００の全てを点灯させる点灯回路である。【００２２】  また、図２に示すようなソケット台５０は、１６本の蛍光ランプ１００の両端を、弾性のあるステンレス、りん青銅等からなる電極ソケット５１及び電極ソケット５２に保持し、ランプ点灯させるものである。なお、電極ソケット５１及び電極ソケット５２の保持部分の幅Ｄは、ランプ点灯時のコロナ放電の発生を抑制するために、以下で説明する外部電極１０２、１０３の領域内で保持できる寸法範囲に設計している。【００２３】  図３（ａ）は、本発明の実施の形態１における蛍光ランプ１００の概要を示す図である。
図３（ａ）に示すように、本発明の実施の形態１における蛍光ランプ１００は、管状のガラスバルブ１０１を備えている。
ガラスバルブ１０１の両端部外周には、導電層で形成されたキャップ状の外部電極１０２、１０３を備えている。【００２４】  外部電極１０２、１０３の外周には、外部電極１０２、１０３を覆うキャップ状の金属部材１０４、１０５が設けられている。
金属部材１０４、１０５の材料としては、電気的導通性が良くかつガラスバルブ１０１と熱膨張係数が近い材料であればよく、例えばＦｅ−Ｎｉ−Ｃｏ（コバール）を用いることができる。【００２５】  図３（ａ）のＥ部に示すように、外部電極１０２、１０３は金属部材１０４、１０５に完全に覆われているわけではなく、外部電極１０２、１０３のガラスバルブ中央側の端部１０２ａ、１０３ａ（外部電極１０２、１０３の開口部側の端部１０２ａ、１０３ａ）は露わになっている。
この外部電極１０２、１０３のガラスバルブ中央側の端部１０２ａ、１０３ａと金属部材１０４、１０５のガラスバルブ中央側の端部１０４ａ、１０５ａの間隔Ｌは、例えば１ｍｍである。【００２６】  ガラスバルブ１０１は、管軸に垂直な平面で切断したときの断面は略円状をしている。
ガラスバルブ１０１内面には、赤（Ｙ２Ｏ３：Ｅｕ３＋）、緑（ＬａＰＯ４：Ｃｅ３＋，Ｔｂ３＋）及び青（ＢａＭｇ２Ａｌ１６Ｏ２７：Ｅｕ２＋）の蛍光体を混合した希土類蛍光体の塗布・焼成により、蛍光体層１０６が形成されている。
蛍光体層１０６は、厚さ約２０μｍであり、形成範囲は、外部電極１０２、１０３の内方端間（外部電極１０２の内側と、外部電極１０３の内側との間に対応する領域）である。【００２７】  また、本実施の形態では、蛍光体層１０６において、図３（ａ）のＦ部に示すように、青色蛍光体粒子１０６Ｂ（ＢａＭｇ２Ａｌ１６Ｏ２７：Ｅｕ２＋）の表面に、金属酸化物１０７として酸化イットリウム（Ｙ２Ｏ３）が被覆されている。
なお、製造上、赤，緑，青の三色の蛍光体を混合する工程が存在するため、青色蛍光体粒子１０６Ｂに被覆した金属酸化物が、接触した周囲の赤色蛍光体粒子１０６Ｒ、緑色蛍光体粒子１０６Ｇに付着することもあり得る。【００２８】  また、積極的に、赤色蛍光体粒子１０６Ｒ、緑色蛍光体粒子１０６Ｇにも、金属酸化物を被覆させても構わない。
ガラスバルブ１０１の内部には圧力が約８ｋＰａのアルゴン及びネオン等の希ガス１０８と、約２ｍｇの水銀１０９が充填されている。なお、これらの放電媒体である希ガス１０８は、減圧状態で充填されている。【００２９】  ガラスバルブ１０１は、放電容囲器であって、例えば、酸化ナトリウムの含有率が約１６（％）のソーダガラスからなり、本実施の形態では、外径φ４．０ｍｍ、内径φ３．０ｍｍ、全長７２０ｍｍの直形ガラスバルブである。
図３（ｂ）は、金属部材１０４の外観を示す図である。
金属部材１０４は、金属部材１０５と同様である。金属部材１０４は、円筒形の一方の円側に半球のドームを被せたような形状（キャップ状）に形成されたものであり、金属部材１０４に弾性力を持たせるために、例えば長手方向に２つのスリット１１０が設けられ、スリット１１０による弾性力を利用して金属部材１０４を外部電極１０２に接続したものである。【００３０】  金属部材１０４は、ガラスバルブ１０１の端部１０１ｂから装着されている。金属部材１０４の装着方向側の端部１０４ａは、図３（ａ）のＥ部に示すように鋭角な部分を有しないように面取り加工されているため、ガラスバルブ１０１の端部から装着し易く、かつ、装着等の際に外部電極１０２、１０３の外周面の損傷が生じにくい。
なお、金属部材１０４、１０５は、外部電極１０２、１０３の外周面の損傷低減を考慮すると、金属箔や金属テープ等のように、定型を有さず、外から力を加えると形を変え、力を取り去ってもそのままの形を残す可塑性の部材とは異なり、定型を有し、外から力を加えても容易に形を変えない非可塑性の金属部材が好ましい。【００３１】  本実施の形態では、金属部材１０４及び金属部材１０５の寸法は、例えば、全長２３．０ｍｍ、円筒部の外径φ４．５ｍｍ、内径φ４．１ｍｍ、肉厚０．２ｍｍであり、金属箔や金属テープのように可塑性を有する必要がないので、キズが生じない程度の厚さに設定することができる。
ここで、ガラスバルブ１０１の外径はφ４．０ｍｍ、内径φ３．０ｍｍ、金属部材１０４，１０５の内径はφ４．１ｍｍなので、ガラスバルブ１０１と金属部材１０４、１０５との隙間は平均０．０５ｍｍである。【００３２】  外部電極１０２、１０３は、封着されたガラスバルブ１０１の両端に、予めディップ法により、導電性ペーストである例えば銀ペーストを、ガラスバルブ１０１の一端より所定の長さ、例えば全長２５．０ｍｍに形成して付着したものである。
また、外部電極１０２、１０３の導電性ペーストは、銀ペーストに限らず、ニッケルペースト、金ペースト、パラジウムペーストまたはカーボンペーストを用いてもよい。【００３３】  また、外部電極１０２、１０３の導電性ペーストに関してガラスバルブ１０１表面との強接着性を考慮すると、導電性ペースト中のバインダーとしては低融点ガラスがよく、その量は１〜１０重量％含んだものが好ましく、比抵抗としては約１０−１〜１０−６Ω・ｃｍのものが好ましい。
なお、上記実施の形態では、ガラスバルブ１０１を構成するガラスとして、酸化ナトリウム（Ｎａ２Ｏ）を約１６（％）含有したソーダガラスを使用したが、本発明のガラスは、酸化ナトリウムを約１６（％）含有したものに限定されない。【００３４】  つまり、本発明は、ガラスバルブ１０１を構成するガラスに含まれている酸化ナトリウムを析出させて、その析出した酸化ナトリウムを利用して、暗黒始動特性を改善している。従って、暗黒始動特性が改善できる程度に、酸化ナトリウムを析出できればよい。
なお、ガラスの加工性を考慮すると、酸化ナトリウムの含有率は、３（％）以上２０（％）以下の範囲内が好ましい。また、酸化ナトリウムの含有率を５（％）以上にすると、暗黒条件下での暗黒始動時間が約１秒以下となり、逆に、酸化ナトリウムの含有率が２０（％）を越えると、長時間の使用によりガラスバルブが白色化して輝度の低下を招いたり、ガラスバルブ１０１自体の強度が低下したりするなどの不具合が発生するからである。そして、環境対策を考慮した場合、アルカリ系金属の含有率が前記範囲内のソーダガラスであって、かつ、鉛の含有率が０．１（％）以下のガラスが好ましく（所謂、「鉛フリーガラス」である。）、さらには、鉛の含有率が０．０１（％）以下のガラスがより好ましい。【００３５】  なお、ガラスとしては、ソーダガラスに限られるものではない。酸化ナトリウムの含有率が上記範囲内のガラスであれば、ソーダガラス以外のガラスを用いても同様の暗黒始動特性改善の効果を得ることができる。
また、上記実施の形態では、青色蛍光体粒子１０６Ｂ（ＢａＭｇ２Ａｌ１６Ｏ２７：Ｅｕ２＋）の表面に、金属酸化物１０７として酸化イットリウム（Ｙ２Ｏ３）が被覆されたもので説明したが、これに限らず、Ｙ２Ｏ３、ＭｇＯ、Ｌａ２Ｏ３、又はＳｉＯ２のうちの少なくとも一つが含まれるものであればよい。もっとも、特にＹ２Ｏ３は、紫外線を反射する特性を有するため、紫外線をガラスバルブの内部へと反射させることで、エネルギーの利用効率を高めて、光束の向上を見込むことができる。【００３６】  また、上記実施の形態では、ガラスバルブ１０１の外径をφ４．０ｍｍ、内径φ３．０ｍｍにしたもので説明したが、ガラスバルブの内径は３．０ｍｍより大きくても構わない。もっとも、内径は、バックライトユニットの薄型化及び最適なランプ効率の観点から３．０ｍｍ以下が好ましくい。下限は、製造上の難易度の観点から１．０ｍｍ以上とすることが好ましい。【００３７】  また、上記実施の形態では、ガラスバルブ１０１の横断面形状は、円形状で説明したが、これに限らず、楕円形状、長円形状等であってもよい。
また、上記実施の形態では、ガラスバルブ１０１の両端に設けられた外部電極１０２、１０３および金属部材１０４、１０５の形状は、キャップ状にしたもので説明したが、これに限らず、例えば、外部電極１０２、１０３をキャップ状にし、金属部材１０４、１０５を前記外部電極１０２、１０３の円筒部を覆うはちまき状（底面及び上面が開口した筒状）にしてもよい。【００３８】  また、実施の形態では、蛍光ランプ１００は、直管状のものについて説明したが、これに限らず、例えばＵ字状、Ｗ字状等、他の形状をしていてもよい。
さらに、実施の形態では、図１に示すようにバックライトユニットは直下型のものについて説明したが、エッジ型のバックライトユニットの光源として本発明に係るランプを用いてもよい。【００３９】  次に、本発明の上記蛍光ランプ１００、バックライトユニット１２及び液晶テレビ１０の作用効果について説明する。
本実施の形態では、ソーダガラスに酸化ナトリウムが含まれているため、放電空間内のガラスバルブ１０１の表面に酸化ナトリウムが存在することになる。
特に外部電極１０２、１０３近傍の領域にある酸化ナトリウムにより、暗黒始動特性を改善することができ、かつ従来技術で説明した構成と異なり本実施の形態では電極近傍のガラスバルブ内にセシウム化合物を有しないので、セシウムによるガラスの黄変色を防止でき、ランプ点灯経時の光束が低下するのを抑制できる。なお、セシウムなどの放射性物質を、出光領域への飛散が少ないと思われるガラスバルブ１０１の両端部の内面に塗布するとしても構わない。【００４０】  また、アルミナを含有しないアルミナ非含有蛍光体粒子１０６Ｒ、１０６Ｇの表面よりも、アルミナを含有するアルミナ含有蛍光体粒子１０６Ｂの表面に、より広い面積で金属酸化物が付着している。そして、アルミナ含有蛍光体粒子１０６Ｂの表面の一部または全部には金属酸化物１０７が付着しており、いわば金属酸化物１０７による保護膜が形成されている。【００４１】  アルミナ含有蛍光体粒子１０６Ｂは、水銀の付着により劣化し易く、また、酸化ナトリウムとの反応によって劣化しやすい傾向にある。
このため、上記構成によれば、アルミナ含有蛍光体粒子への水銀付着が効果的に抑制され、ランプ点灯時の光束が低下するのを抑制できる。これに加えて、ソーダガラスから析出した酸化ナトリウムとアルミナ含有蛍光体粒子１０６Ｂとの反応を抑えることができ、その反応によってアルミナ含有蛍光体粒子１０６Ｂが劣化してランプの光の色ずれを誘因することを防止できる。【００４２】  また、アルミナ含有蛍光体粒子と比べると劣化しにくいアルミナ非含有蛍光体粒子へは、相対的に付着させる金属酸化物を少なくすることで、金属酸化物付着により無駄にランプ光束を低下させることもない。
さらに、好ましくは蛍光体層１０６の蛍光体に０．１ｗｔ．％以上の濃度の金属酸化物が含まれることにより前記反応によるランプの光の色ずれを一層防止できる。以下、その理由について説明する。【００４３】  図４は、蛍光体層１０６の蛍光体に対する金属酸化物の濃度（ｗｔ．％）を横軸に、色ずれの度合いを縦軸に表したものである。
ここで、色ずれとは、ＣＩＥ色度座標（ｘ，ｙ）上において実際のＣＩＥ色度座標上の値（ｘ１，ｙ１）に対する目標値（設計値）からのずれの度合いをいう。
よって、目標とするＣＩＥ色度座標上の値を（ｘ０，ｙ０）とすると、色ずれの度合いは（Δｘ２＋Δｙ２）１／２（但し、Δｘ＝ｘ０−ｘ１、Δｙ＝ｙ０−ｙ１、である。）で表される。【００４４】  そして、発明者らは色ずれによるランプの光の直接的または間接的な視覚的影響を検討した結果、色ずれの度合い（Δｘ２＋Δｙ２）１／２が０．０１を越える場合には、ランプの色が黄色味を帯びてしまうため、例えば、液晶表示装置のバックライトとして用いる場合には、液晶表示画面の色再現に悪影響を及ぼし、好ましくないことを見出した。
この知見に基づき、図４から明らかなように蛍光体層１０６の蛍光体に対する金属酸化物の濃度が０．１ｗｔ．％のとき、色ずれの度合い（Δｘ２＋Δｙ２）１／２は０．００９となり、この値においてはランプの光の色ずれを防止できることがわかる。【００４５】  しかし、図４から明らかなように、蛍光体層１０６の蛍光体に対する金属酸化物の濃度を高くすることにより、色ずれの度合いは小さくなるものの、その濃度が一定以上になっても色ずれの度合いはほとんど変化しないだけでなく、図５から明らかなように、その相対輝度が徐々に低下していくことがわかった。
なお、図５は蛍光体層１０６の蛍光体に対する金属酸化物の濃度（ｗｔ．％）を横軸に、ランプの相対輝度（％）を縦軸に表したものである。【００４６】  そして、ここでいう「ランプの相対輝度」とは、前記金属酸化物の濃度が０ｗｔ．％のランプにおける点灯初期（例えば０時間点灯経過時）の初期輝度を１００％としたときの前記金属酸化物の濃度がある濃度のランプにおける点灯初期輝度の比率を示す。
そして、ランプの相対輝度が９０％を下回った場合には、ランプの光が暗くなり、例えば、液晶装置のバックライトとして用いた場合には、液晶表示画面が暗くなるため、好ましくないことを見出した。【００４７】  そこで、図５から明らかなように金属酸化物の濃度を１．８ｗｔ．％以下にすることにより、ランプの相対輝度を９０．５％以上にすることができる。
また、金属酸化物の濃度が０．５５ｗｔ．％であるならば、ランプの相対輝度は９６．０％と、輝度の低下を許容範囲に抑えることができる。
なお、蛍光体層１０６の蛍光体に対する金属酸化物の濃度を０．３〜０．９ｗｔ．％にすることにより、さらに色ずれを少なくすることができ、輝度の低下も抑えることができる。【００４８】  また、ガラスバルブ１０１の端部外周に導電層で形成された外部電極１０２、１０３の外周面の少なくとも一部を包囲して接続されたキャップ形状の金属部材１０４、１０５を設け、ガラスバルブ１０１中央側の金属部材１０４、１０５の端部１０４ａ，１０５ａが、ガラスバルブ１０１中央側の外部電極端１０２ａ、１０３ａの位置からガラスバルブ端部１０１ｂ側に、間隔Ｌをあけて設置されているので、金属部材１０４、１０５とガラスバルブ１０１との間に金属部材１０４、１０５の設置取り付けバラツキによる隙間が発生しない。その結果、金属部材１０４、１０５とガラスバルブ１０１との間において、ランプ点灯時のコロナ放電が発生するのを抑制することができる。【００４９】  また、金属部材１０４、１０５は、３ｍｍ以上の長さで外部電極１０２、１０３を包囲しているので、蛍光ランプ１００の両端にある金属部材１０４、１０５がソケット台５０の電極ソケット５１及び電極ソケット５２に安定に接続保持され、ランプ点灯させることができる。
また、ガラスバルブ１０１中央側の金属部材１０４、１０５の端部１０４ａ、１０５ａが、面取りされているので、ガラスバルブ１０１の端部から金属部材１０４、１０５が装着し易く、かつ、その装着時に外部電極１０２、１０３の外周面の損傷をしにくくすることができる。【００５０】  また、金属部材１０４、１０５は、２つ以上のスリット１１０を長手方向に形成して金属部材１０４、１０５の弾性力により外部電極１０２、１０３に接続したことにより、ガラスバルブ１０１の端部から金属部材１０４、１０５が装着し易く、かつ、その装着時に外部電極１０２、１０３の外周面の損傷をしにくくすることができる。
また、外部電極１０２、１０３である導電層を銀ペーストにすることにより、ガラスバルブ１０１との密着性が向上し、ガラスバルブ１０１と外部電極１０２、１０３との間でコロナ放電の発生を抑制することができる。また、外部電極１０２と、当該外部電極１０２と放電空間との間に介在するガラスバルブ１０１と、で等価的に構成される第１のコンデンサ、及び外部電極１０３と、当該外部電極１０３と放電空間との間に介在するガラスバルブ１０１と、で等価的に構成される第２のコンデンサの両コンデンサの静電容量を実質的に等しくすることができる。【００５１】  また、外部電極１０２、１０３である導電性ペースト中にバインダーとして低融点ガラスを１〜１０重量％含むことにより、外部電極１０２、１０３の外周面にガラスバルブ１０１の端部から金属部材１０４、１０５を装着した際、外部電極１０２、１０３の外周面の損傷をしにくくすることができる。
さらに、蛍光体粒子１０６Ｂは、金属酸化物１０７により全面的に被覆（コーティング）されたものとして説明したが、被覆態様はこれに限られない。例えば、蛍光体粒子１０６Ｂの表面に、多数の金属酸化物の微粒子を付着させる被覆態様としても構わない。【００５２】  また、青色蛍光体粒子だけでなく、緑色蛍光体粒子にもアルミナ含有蛍光体を用いても構わない。
図６は、図３（ａ）のＦ部と同様、蛍光体層中の蛍光体を模式的に示す図である。
緑色蛍光体粒子１０６１Ｇの材料としては、アルミナを含んでいるＢａＭｇ２Ａｌ１６Ｏ２７：Ｅｕ２＋，Ｍｎ２＋を用いており、アルミナ含有蛍光体粒子１０６Ｂ、１０６１Ｇに金属酸化物を被覆している。
（実施の形態２）
上記実施の形態１では、ガラスバルブ１０１の内面に蛍光体層１０６を直接形成した構成であったが、実施の形態２に係る誘電体バリア放電ランプは、ガラスバルブの内面に保護層及び蛍光体層がこの順で形成されたものである。【００５３】  図７は、実施の形態２における誘電体バリア放電ランプ２００の概要を示す図である。
図７に示したランプ２００は、図３の蛍光ランプ１００と基本的には同様の構成なので、図３の符号１００番台の部材に対応する部材には、２００番台で下２桁は同一の符号付してその説明を簡略にする。
ランプ２００は、管状のガラスバルブ２０１を備えている。【００５４】  ガラスバルブの内面には、保護層２１１及び蛍光体層２０６がこの順で形成されている。保護層２１１上に蛍光体層２０６が積層されているとも言いうる。
この保護層２１１としては、金属酸化物であるＹ２Ｏ３、ＭｇＯ、Ｌａ２Ｏ３、又はＳｉＯ２のうちの少なくとも一つを含むものを用いることができる。
このような金属酸化物を含む保護層２１１を設けることにより、ガラスバルブ２０１から析出した酸化ナトリウムが蛍光体層２０６へ透過するのを防ぐことができ、酸化ナトリウムへの水銀付着が効果的に抑制され、ランプ点灯経時の光束が低下するのを抑制できる。【００５５】  また、ガラスバルブ２０１両端部２０１ａ、２０１ｂの内面は、保護層２１１が形成されていない領域となっている。係る領域においては、ガラスバルブが放電空間に露わに（剥き出しに）なっているため、ガラスバルブ材料である酸化ナトリウムの暗黒始動特性改善の効果を得ることができる。つまり、保護層形成による効果を享受しつつ、暗黒始動特性改善の効果も得ることができる。【００５６】  図７では、保護層２１１は蛍光体層２０６よりも広い面積に亘って形成されているが、これに限られない。すなわち、保護層は、その端面と蛍光体層の端面とが略一致する範囲、又は、蛍光体層とガラスバルブの内面とが直接接触しない範囲（保護層の介在により、ガラスバルブから蛍光体層を遮蔽できる範囲）に形成されておればよい。
なお、特に、誘電体バリア放電ランプにおいては、点灯中にイオン化された水銀粒子が飛び込んでガラスバルブ内周面に衝突することによるピンホールを考慮すると、少なくとも保護層は、ガラスバルブ内における外部電極の外方端間（一方の外部電極の外側と、他方の外部電極の外側との間に対応する領域）にわたって形成する又はガラスバルブ端面の近傍まで形成することが好ましい。【００５７】  （変形例１）
保護膜の最適な特性、ガラスバルブの外表面の形状などに関して、実施の形態２に係る変形例１として以下、説明する。
図８は、実施の形態２に係る変形例１における外部電極型蛍光ランプ４００の概要を示す図である。【００５８】  ガラスバルブ４０１の、放電空間４０６内には、発光物質として水銀４０７が封入されている。
ガラスバルブ内面には、保護層４０４と蛍光体層４０５とがこの順に積層されている。
外部電極４０２、４０３は、ガラスバルブ４０１の端部外表面のブラスト粗面処理４０１ａ、４０１ｂ（表面粗さ１〜３μｍ）を施した領域に、導電層４０８、４０９が形成されたものである。【００５９】  導電層４０８、４０９は、最大厚み７０μｍ以下であって、端縁部４０８ａ、４０９ａが外側に円弧状であり、その厚みが端縁に近づく程薄くなったものである。
本実施の形態では、導電層４０８、４０９の端縁部４０８ａ、４０９ａがガラスバルブ４０１の外表面の粗面処理４０１ａ、４０１ｂを施した領域（Ｓ）からＷ２が０．５ｍｍ以上を越えた位置、好ましくは０．５ｍｍ以上３ｍｍ以下に設けられている。【００６０】  また、導電層４０８、４０９は、半田材料で、例えば、スズ、スズとインジウムとの合金、若しくはスズとビスマスとの合金のいずれかを主成分とし、ガラスバルブ４０１の一端より所定の長さ、全長Ｗが２５ｍｍ、円筒状部の幅Ｗ１が約２０ｍｍで、ガラスバルブ４０１の全周に渡って形成されたものである。その製法については、封着されたガラスバルブ４０１一端から２５ｍｍを溶融された上記半田を超音波半田漕中に浸し、周知の超音波半田ディッピングにより、ガラスバルブ４０１の外周面に約１０μｍの厚みの半田層を形成している。【００６１】  なお、導電層４０８、４０９は、ガラスバルブ４０１との固着性の観点から、上記半田材料にアンチモン、亜鉛、アルミニウムの少なくとも１種類を添加剤として含むことが好ましく、また、ガラスバルブ４０１表面との濡れ性の観点から、上記半田材料にアンチモン又は亜鉛等の添加剤として含むことが好ましく、さらに、環境を配慮すると鉛等の環境負荷物質を含有しないことが好ましい。【００６２】  また、導電層４０８、４０９の端縁部４０８ａ、４０９ａにおいて、上記Ｗ２を０．５ｍｍ以上３ｍｍ以下したのは次の理由に基づく。
Ｗ２が０．５ｍｍ未満では、上記超音波半田ディッピングを用いた場合、導電層４０８、４０９の端縁部４０８ａ、４０９ａを外側に円弧形状にすることが難しく、端縁部４０８ａ、４０９ａが角張ってしまいコロナ放電が起こりやすくなるからである。【００６３】  また、Ｗ２が３ｍｍを越えると導電層４０８、４０９の端縁部４０８ａ、４０９ａがガラスバルブ４０１の表面から剥離し易くなると言う問題があるからである。
保護膜４０４は、金属酸化物粒子の集合体により最大厚みが０．５μｍ（表面粗さが０．２μｍ以下）〜２μｍ（表面粗さが１μｍ以下）の電子放出性物質である酸化イットリウム（Ｙ２Ｏ３）、酸化マグネシウム（ＭｇＯ）又は酸化ランタン（Ｌａ２Ｏ３）を含むもので形成され、本実施の形態では０．０１〜０．１μｍの金属酸化物粒子の集合体により最大厚みが２μｍかつ保護膜４０４の表面粗さが１μｍ以下のＹ２Ｏ３で形成されている。【００６４】  つまり、保護膜４０４の厚みが２μｍでかつ保護膜の表面粗さが１μｍを超えると、保護膜の無い状態と比較して２０％程度輝度が低下し、必要とする輝度が得られなくなり、また、最大厚みが０．５μｍ未満でかつ保護膜４０４の表面粗さが０．２μｍを超えると、保護膜の緻密性が低下し、駆動電流を５ｍＡ以上に増大する等して輝度を向上させた場合に、外部電極４０２、４０３と対向するガラスバルブ４０１内壁がアルゴンイオンや水銀イオンの衝撃にさらされ、浸食されて孔（ピンホール）が明いてしまうという不具合の発生することを、本発明者は確認したからである。【００６５】  そして、ガラスバルブ４０１の端部内面４０１ｃ、４０１ｄには保護膜４０４が形成されていない領域が存在し、ガラスバルブ４０１端部を封着した時、この領域にガラス材料から析出したＮａのアルカリ系金属を存在させることができる。
その結果、放電空間４０６に、電子放出性物質である、Ｎａのアルカリ系金属及び酸化イットリウムの金属酸化物が露呈されるため、暗黒始動特性を改善することができる。【００６６】  なお、ガラスバルブ４０１の端部外表面のブラスト粗面処理及び保護膜４０４の表面粗さは、ＪＩＳ  Ｂ  ０６０１：’９４に準拠して測定した「最大高さＲｙ」である。
また、外部電極４０２、４０３の形状は、キャップ状に限らず、はちまき状（底面及び上面が開口した筒状）にしてもよい。
また、外部電極４０２、４０３を覆うキャップ状をした金属部材を設けても構わない。【００６７】  （変形例２）
外部電極の構成に関して、実施の形態に係る変形例２として説明する。変形例２は、外部電極の構成が異なっている以外は、図８を用いて説明した外部電極型蛍光ランプ４００と基本的に同様である。
図９は、実施の形態２に係る変形例２における外部電極型蛍光ランプ４２０の概要を示す図である。【００６８】  外部電極４１２、４１３は、キャップ状であって、ガラスバルブ４０１の端部外表面のブラスト粗面処理４０１ａ、４０１ｂ（表面粗さ１〜３μｍ）を施した領域に、ガラスバルブ４０１の外表面に形成された銀または銅を主成分とする電極本体層４１８、４１９と、電極本体層４１８、４１９の外側に積層されたコーティング層４１６、４１７とから構成されている。【００６９】  そして、外部電極４１２、４１３の最大厚みが７０μｍ以下であって、外部電極４１２、４１３の端縁部４１２ａ、４１３ａが外側に円弧状であり、その厚みが端縁に近づく程薄くなっている。
電極本体層４１８、４１９は、最大厚みｄ２が約７μｍである。本発明における電極本体層４１８、４１９の厚みとは、前記電極本体層全体における最大厚みを意味する。電極本体層４１８、４１９は、銀または銅を主成分とする。なお、銀または銅を主成分とするという意味の中には、銀と銅の合金が主成分である場合も含まれる。主成分とするとは、組成中最も多く含まれる成分であり、組成物の物性に大きな影響を与える成分であること意味する。したがって、銀または銅以外の化合物が添加物として含まれていてもよい。そして、電極本体層４１８、４１９のガラスバルブ４０１への固着性を向上させるためには、例えば、電極本体層４１８、４１９にガラスフリットを添加することが考えられる。例えば、ビスマス（Ｂｉ）を１．０〜５．０ｗｔ％含有するガラスフリットを添加すると、当該ガラスフリットのアンカー効果によりガラスバルブ４０１に対する電極本体層４１８、４１９の固着性が向上する。添加物としては、その他にエチルセルロース等が挙げられる。【００７０】  また、電極本体層４１８、４１９は、ガラスバルブ４０１の一端より所定の長さ、全長Ｗが２５ｍｍ、円筒状部の幅Ｗ１が約２０ｍｍで、ガラスバルブ４０１の全周に渡って形成されたものである。その製法については、公知のディッピング法によって、封着されたガラスバルブ４０１一端から２４ｍｍを溶融された銀ペースト漕中に浸し、ガラスバルブ４０１の外周面に約７μｍの銀ペーストを塗布したのち、焼成して形成する。【００７１】  コーティング層４１６、４１７は、電極本体層４１８、４１９の外表面に積層されており、厚みｄ３が約７μｍである。コーティング層４１６、４１７の上記厚みｄ３は、前記コーティング層４１６、４１７全体における最大厚みを意味する。
コーティング層４１６、４１７は、例えば、スズ：９５．２ｗｔ％、銀：３．８ｗｔ％、銅：１．０ｗｔ％の組成からなる、半田を主成分とするものである。この半田には銀が含有されているため、電極本体層４１８、４１９の銀食われが起こり難い。なお、銀食われを起こり難くするためには、銀の含有量を１．０〜８．０ｗｔ％の範囲にすることが好ましい。【００７２】  その製法については、コーティング層４１６、４１７は、公知のディッピング法で形成することができる（例えば、特開２００４−１４６３５１号公報）。簡単に説明すると、電極本体層４１８、４１９の外表面に付着されたガラスバルブ４０１一端から２５ｍｍを溶融された半田漕中に浸し、電極本体層４１８、４１９の外表面に約７μｍの半田を塗布したのち、焼成して形成する。【００７３】  なお、コーティング層４１６、４１７を形成する半田の組成は上記に限定されず、例えば、ビスマス、亜鉛、鉛等を少なくとも１種含んでもよい。但し、環境に配慮した外部電極型放電ランプとするためには、鉛、アンチモン等の環境負荷物質が含まれないことが好ましい。また、コーティング層４１６、４１７は、半田以外の材料によって形成されていてもよい。例えば、無電解メッキで形成されたニッケル層であってもよい。【００７４】  一般的に、大気中で銀は硫化し易く、銅は酸化し易い。そして、硫化や酸化が起こると銀や銅は電気抵抗が大きくなる。したがって、電極本体層４１８、４１９が大気にさらされると電極本体層４１８、４１９の導電性は低くなる。しかしながら、本発明に係る外部電極４１２、４１３では、電極本体層４１８、４１９の外側にコーティング層４１６、４１７が積層されているため電極本体層４１８、４１９が大気にさらされ難い。したがって、銀の硫化や銅の酸化が起こり難く、外部電極４１２、４１３の導電性が低下し難い。【００７５】  また、銀の硫化や銅の酸化を起こり難くするためには、電極本体層４１８、４１９の外表面全体がコーティング層４１６、４１７に覆われていることが好ましい。ただし、外部電極４１２、４１３の導電性への影響が少ない範囲であれば、生産上或いは設計上等の理由で電極本体層４１８、４１９の一部が大気にさらされていてもよい。
さらに、電極本体層４１８、４１９とコーティング層４１６、４１７との結着力を高くするためには、コーティング層４１６、４１７が積層される電極本体層の外表面は研磨されていることが好ましい。
（実施の形態３）
上記実施の形態１，２では、蛍光ランプとして、誘電体バリア放電ランプを例に挙げて説明したが、これに限らず冷陰極型蛍光ランプにも本発明を適用することができる。以下、実施の形態３として説明する。【００７６】  図１０は、実施の形態３における冷陰極型蛍光ランプ３００の概要を示す図である。
冷陰極蛍光ランプ３００は、直管状をしたソーダガラス製のガラスバルブ３０１を有する。このガラスバルブ３０１の寸法は、例えば、全長４５０ｍｍ、外径３．０ｍｍ、内径２．０ｍｍ、肉厚０．５ｍｍである。
また、ガラスバルブ３０１の両端部には、リード線３１４、３１６が封着されている。【００７７】  リード線３１４（３１６）は、タングステンからなる内部リード線３１４Ａ（３１６Ａ）と、ニッケルからなる外部リード線３１４Ｂ（３１６Ｂ）とからなる継線である。内部リード線３１４Ａ、３１６Ａのガラス容器１２内部側端部には、それぞれ電極３０２，３０３がレーザ溶接等によって接合されている。
電極３０２、３０３は、有底筒状をしたいわゆるホロー型電極であり、材料としてニオブを用いている。【００７８】  ガラスバルブ３０１の内部には、発光物質としての水銀（図示しない）、アルゴン、ネオン等の希ガスが所定の封入圧で封入されている。
また、ガラスバルブ３０１内面には、厚み約２０μｍの蛍光体層３０６が形成されている。蛍光体層３０６は、ガラス管の内面に蛍光体懸濁液を塗布し、乾燥、焼成の工程を経て形成されたものである。【００７９】  蛍光体層３０６は、図１０中に拡大して示すように、赤色蛍光体粒子３０６Ｒ、緑色蛍光体粒子３０６Ｇ、青色蛍光体粒子３０６Ｂの蛍光体が混合されてなる。
青色蛍光体粒子３０６Ｂは、バリウムマグネシウムアルミン酸塩ユウロピウム付活蛍光体（ＢａＭｇ２Ａｌ１６Ｏ２７：Ｅｕ２＋）から構成されており、アルミナ含有蛍光体である。【００８０】  青色蛍光体粒子３０６Ｂの表面には、金属酸化物３０７が層状に被覆されている。
（その他）
各実施の形態と、変形例はそれぞれ組み合わせることが可能である。
【産業上の利用可能性】
【００８１】  本発明は、複雑な工程を行わずに、暗黒始動特性を改善でき、かつランプ点灯経時の光束の低下を改善できる蛍光ランプを提供することができるので、液晶テレビに用いられている直下方式のバックライトユニットや、複写機、ファクシミリ、イメージスキャナーなどのＯＡ機器に用いられる原稿読取用光源として広く適用することができ、その産業的利用価値は極めて高い。
【図１】
2007000859.tif 000002
【図２】
2007000859.tif 000003
【図３】
2007000859.tif 000004
【図４】
2007000859.tif 000005
【図５】
2007000859.tif 000006
【図６】
2007000859.tif 000007
【図７】
2007000859.tif 000008
【図８】
2007000859.tif 000009
【図９】
2007000859.tif 000010
【図１０】
2007000859.tif 000011
【手続補正書】
【提出日】平成18年9月4日(2006.9.4)
【手続補正１】
【補正対象書類名】特許請求の範囲
【補正対象項目名】請求の範囲
【補正方法】変更
【補正の内容】
【書類名】請求の範囲
【請求項１】内部の放電空間内に水銀及び希ガスを有するガラスバルブと、前記ガラスバルブの両端部に配された電極と、前記ガラスバルブの内面に蛍光体粒子を含んでなる蛍光体層が形成されている外部電極型又は冷陰極型の蛍光ランプであって、
前記ガラスバルブは酸化ナトリウムの含有率が３ｗｔ％以上２０ｗｔ％以下の範囲のガラスから構成され、
前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着していることを特徴とする蛍光ランプ。
【請求項２】  前記ガラスバルブの内面には、保護層が形成されていると共に、前記蛍光体層は保護層上に形成されており、
前記ガラスバルブの端部内面に保護層が形成されず、ガラスバルブが放電空間に露わになっている領域が存在していることを特徴とする請求項１に記載の蛍光ランプ。
【請求項３】  前記領域に、前記ガラスから析出した酸化ナトリウムが存在していることを特徴とする請求項２に記載の蛍光ランプ。
【請求項４】  前記保護層には、Ｙ２Ｏ３、ＭｇＯ、Ｌａ２Ｏ３、又はＳｉＯ２のうちの少なくとも一つが含まれていることを特徴とする請求項２に記載の蛍光ランプ。
【請求項５】  前記蛍光体層は、両電極の内方端間にわたって形成され、前記保護層は両電極の外方端間にわたって形成されていることを特徴とする請求項２に記載の蛍光ランプ。
【請求項６】  前記ガラスバルブは、前記酸化ナトリウムの含有率が５％以上２０％以下であることを特徴とする請求項１に記載の蛍光ランプ。
【請求項７】  前記アルミナ非含有蛍光体粒子の表面には前記金属酸化物が付着しておらず、前記アルミナ含有蛍光体粒子の表面のみに前記金属酸化物が付着していることを特徴とする請求項１に記載の蛍光ランプ。
【請求項８】  前記金属酸化物には、Ｙ２Ｏ３、ＭｇＯ、Ｌａ２Ｏ３、又はＳｉＯ２のうちの少なくとも１つが含まれていることを特徴とする請求項１に記載の蛍光ランプ。
【請求項９】  前記蛍光体層の蛍光体に対する前記金属酸化物の濃度が０．１ｗｔ．％以上であることを特徴とする請求項１に記載の蛍光ランプ。
【請求項１０】  前記電極は、前記ガラスバルブの両端部の外周に設けられた外部電極であることを特徴とする請求項１に記載の蛍光ランプ。
【請求項１１】  前記外部電極は、半田、銀ペースト、ニッケルペースト、金ペースト、パラジウムペースト又は、カーボンペーストのいずれかで形成されたものであることを特徴とする請求項１０に記載の蛍光ランプ。
【請求項１２】  前記外部電極の外周面の少なくとも一部を包囲して、前記外部電極と接続された金属部材を有し、
前記金属部材の前記ガラスバルブ中央側の端部が、包囲する外部電極の前記ガラスバルブ中央側の位置から前記ガラスバルブ端部側に、間隔をあけて設置されている
ことを特徴とする請求項１０に記載の蛍光ランプ。
【請求項１３】  前記金属部材の前記ガラスバルブ中央側の端部が、面取りされていることを特徴とする請求項１２に記載の蛍光ランプ。
【請求項１４】  前記金属部材は長手方向に形成されたスリットを有しており、弾性力により前記外部電極に接続したものであることを特徴とする請求項１２に記載の蛍光ランプ。
【請求項１５】  さらに、前記ガラスバルブの内面において、少なくとも前記外部電極に対向する部分に形成された保護層を備え、
前記保護層は、金属酸化物粒子の集合体からなり、平均膜厚は２μｍ以下であり、表面粗さが１μｍ以下であることを特徴とする請求項１０に記載の蛍光ランプ。
【請求項１６】  前記外部電極は、前記ガラスバルブ外表面の粗面処理を施した領域に形成された導電層を含み、
前記導電層は、最大厚みが７０μｍ以下であって、かつ、前記導電層の端縁部が外側に円弧形状であり、その厚みが端縁に近づく程薄くなっていることを特徴とする請求項１０に記載の蛍光ランプ。
【請求項１７】  前記外部電極は、前記ガラスバルブの外表面の粗面処理を施した領域に形成された銀または銅を主成分とする電極本体層と、前記電極本体層の外側に積層されたコーティング層とを有し、
前記外部電極は、最大厚みが７０μｍ以下であって、前記外部電極の端縁部の厚みが端縁に近づく程薄くなっていることを特徴とする請求項１０に記載の蛍光ランプ。
【請求項１８】  前記導電層の端縁部が外側に円弧形状であり、その厚みが端縁に近づく程薄くなっていることを特徴とする請求項１７に記載の蛍光ランプ。
【請求項１９】  請求項１の蛍光ランプを光源として備えることを特徴とするバックライトユニット。
【請求項２０】  請求項１９のバックライトユニットを備えることを特徴とする液晶テレビ。
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
内部の放電空間内に水銀及び希ガスを有するガラスバルブと、前記ガラスバルブの両端部に配された電極と、前記ガラスバルブの内面に蛍光体粒子を含んでなる蛍光体層が形成されている外部電極型又は冷陰極型の蛍光ランプであって、
前記ガラスバルブは酸化ナトリウムの含有率が３ｗｔ％以上２０ｗｔ％以下の範囲のガラスから構成され、
前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着していることを特徴とする蛍光ランプ。
【請求項２】
前記ガラスバルブの内面には、保護層が形成されていると共に、前記蛍光体層は保護層上に形成されており、
前記ガラスバルブの端部内面に保護層が形成されず、ガラスバルブが放電空間に露わになっている領域が存在していることを特徴とする請求項１に記載の蛍光ランプ。
【請求項３】
前記領域に、前記ガラスから析出した酸化ナトリウムが存在していることを特徴とする請求項２に記載の蛍光ランプ。
【請求項４】
前記保護層には、Ｙ２Ｏ３、ＭｇＯ、Ｌａ２Ｏ３、又はＳｉＯ２のうちの少なくとも一つが含まれていることを特徴とする請求項２に記載の蛍光ランプ。
【請求項５】
前記蛍光体層は、両電極の内方端間にわたって形成され、前記保護層は両電極の外方端間にわたって形成されていることを特徴とする請求項２に記載の蛍光ランプ。
【請求項６】
前記ガラスバルブは、前記酸化ナトリウムの含有率が５ｗｔ％以上２０ｗｔ％以下であることを特徴とする請求項１に記載の蛍光ランプ。
【請求項７】
前記アルミナ非含有蛍光体粒子の表面には前記金属酸化物が付着しておらず、前記アルミナ含有蛍光体粒子の表面のみに前記金属酸化物が付着していることを特徴とする請求項１に記載の蛍光ランプ。
【請求項８】
前記金属酸化物には、Ｙ２Ｏ３、ＭｇＯ、Ｌａ２Ｏ３、又はＳｉＯ２のうちの少なくとも１つが含まれていることを特徴とする請求項１に記載の蛍光ランプ。
【請求項９】
前記蛍光体層の蛍光体に対する前記金属酸化物の濃度が０．１ｗｔ％以上であることを特徴とする請求項１に記載の蛍光ランプ。
【請求項１０】
前記電極は、前記ガラスバルブの両端部の外周に設けられた外部電極であることを特徴とする請求項１に記載の蛍光ランプ。
【請求項１１】
前記外部電極は、半田、銀ペースト、ニッケルペースト、金ペースト、パラジウムペースト又は、カーボンペーストのいずれかで形成されたものであることを特徴とする請求項１０に記載の蛍光ランプ。
【請求項１２】
前記外部電極の外周面の少なくとも一部を包囲して、前記外部電極と接続された金属部材を有し、
前記金属部材の前記ガラスバルブ中央側の端部が、包囲する外部電極の前記ガラスバルブ中央側の位置から前記ガラスバルブ端部側に、間隔をあけて設置されている
ことを特徴とする請求項１０に記載の蛍光ランプ。
【請求項１３】
前記金属部材の前記ガラスバルブ中央側の端部が、面取りされていることを特徴とする請求項１２に記載の蛍光ランプ。
【請求項１４】
前記金属部材は長手方向に形成されたスリットを有しており、弾性力により前記外部電極に接続したものであることを特徴とする請求項１２に記載の蛍光ランプ。
【請求項１５】
さらに、前記ガラスバルブの内面において、少なくとも前記外部電極に対向する部分に形成された保護層を備え、
前記保護層は、金属酸化物粒子の集合体からなり、平均膜厚は２μｍ以下であり、表面粗さが１μｍ以下であることを特徴とする請求項１０に記載の蛍光ランプ。
【請求項１６】
前記外部電極は、前記ガラスバルブ外表面の粗面処理を施した領域に形成された導電層を含み、
前記導電層は、最大厚みが７０μｍ以下であって、かつ、前記導電層の端縁部が外側に円弧形状であり、その厚みが端縁に近づく程薄くなっていることを特徴とする請求項１０に記載の蛍光ランプ。
【請求項１７】
前記外部電極は、前記ガラスバルブの外表面の粗面処理を施した領域に形成された銀または銅を主成分とする電極本体層と、前記電極本体層の外側に積層されたコーティング層とを有し、
前記外部電極は、最大厚みが７０μｍ以下であって、前記外部電極の端縁部の厚みが端縁に近づく程薄くなっていることを特徴とする請求項１０に記載の蛍光ランプ。
【請求項１８】
前記導電層の端縁部が外側に円弧形状であり、その厚みが端縁に近づく程薄くなっていることを特徴とする請求項１７に記載の蛍光ランプ。
【請求項１９】
請求項１の蛍光ランプを光源として備えることを特徴とするバックライトユニット。
【請求項２０】
請求項１９のバックライトユニットを備えることを特徴とする液晶テレビ。
【手続補正２】
【補正対象書類名】明細書
【補正対象項目名】全文
【補正方法】変更
【補正の内容】
【発明の詳細な説明】
【技術分野】
【０００１】
本発明は、管状のガラスバルブ両端に電極を備える蛍光ランプ、バックライトユニット及び液晶テレビに関する。
【背景技術】
【０００２】
近年、液晶テレビ画面の大型化が進み、大型画面用のバックライトユニットの需要が増大している。このバックライトユニットに用いるランプとして、例えば、ガラスバルブの外部に電極を有する蛍光ランプ（いわゆる、外部電極型蛍光ランプである。）や、ガラスバルブの内部に電極を有する蛍光ランプ（例えば、冷陰極型蛍光ランプである。）が実用化されている。
【０００３】
ところで、これらの蛍光ランプは、暗黒状態下においては、始動電圧が印加されても直ちに点灯しない、つまり、点灯にまで長い時間を要してしまうという暗黒始動特性が悪く、この特性を改善する技術としては、２次電子放出係数の高い電子放射性物質、例えば、セシウム化合物をガラスバルブの端部内面に塗布するようにしたものが提案されている。この技術によると、塗布されたセシウム化合物から２次電子が放出され、この２次電子によって始動時の放電が起こりやすくなり、結果的に暗黒始動特性が改善される。
【０００４】
なお、この出願の発明に関連する先行技術文献情報としては、例えば、特許文献１が知られている。
【特許文献１】特開２００３−３６８１５号公報
【発明の開示】
【発明が解決しようとする課題】
【０００５】
しかしながら、本発明者らの検討によると、出光領域（可視光がガラスバルブ外部に出ていく領域である。）の近傍のセシウム化合物により、場合によってはランプ点灯時の光束が経時的に早期に低下するという問題が明らかになった。
すなわち、ランプの点灯に伴う放電により、電極近傍のガラスバルブ内にあるセシウム化合物からはセシウムが遊離する。遊離したセシウムは飛散して、上記出光領域の蛍光体層に付着する。セシウムは黄色をしており透光性が低いので、セシウム付着部の蛍光体層の透光性も低下し、延いてはランプ点灯経時の光束が早期に低下するのである。
【０００６】
また、本発明者らの検討によると、経時的な光束の低下のみならず、ランプの色が設計値からずれるという色ずれも生じることが明らかになった。バックライト用途においてランプの色ずれは、バックライトの色ずれにつながり、液晶テレビの表示画面の色合いにも悪影響を及ぼすため、解決が急務である。
本発明は、上記の問題点に鑑みてなされたものであって、暗黒始動特性が良好で、かつランプの経時的な光束の低下や色ずれを防止できる蛍光ランプ、バックライトユニット及び液晶テレビを提供することを目的としている。
【課題を解決するための手段】
【０００７】
上記目的を達成するために、本発明に係る蛍光ランプは、内部の放電空間内に水銀及び希ガスを有するガラスバルブと、前記ガラスバルブの両端部に配された電極と、前記ガラスバルブの内面に蛍光体粒子を含んでなる蛍光体層が形成されている外部電極型又は冷陰極型の蛍光ランプであって、前記ガラスバルブは酸化ナトリウムの含有率が３ｗｔ％以上２０ｗｔ％以下の範囲のガラスから構成され、前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着していることを特徴としている。
【０００８】
この構成によれば、ガラスバルブに含有される所定量の酸化ナトリウムにより、暗黒始動特性を良好にすることができる。また、アルミナを含有しないアルミナ非含有蛍光体粒子の表面よりも、アルミナを含有するアルミナ含有蛍光体粒子の表面に、より広い面積で金属酸化物が付着しているので、劣化しやすいアルミナ含有蛍光体粒子への水銀付着を効果的に抑制することができ、ランプの経時的な光束の低下や色ずれを防止できる。
【０００９】
また、前記ガラスバルブの内面には、保護層が形成されていると共に、前記蛍光体層は保護層上に形成されており、前記ガラスバルブの端部内面に保護層が形成されず、ガラスバルブが放電空間に露わになっている領域が存在していることを特徴としている。
この構成によれば、ガラスに所定量の酸化ナトリウムが含まれているため、放電空間内の放電空間内で保護層が形成されていない領域に酸化ナトリウムが存在することになる。この領域にある酸化ナトリウムは、放電空間に露呈することになり、暗黒始動特性を顕著に改善することができる。
【００１０】
また、前記領域に、前記ガラスから析出した酸化ナトリウムが存在していることを特徴とする。
また、前記保護層には、Ｙ２Ｏ３、ＭｇＯ、Ｌａ２Ｏ３、又はＳｉＯ２のうちの少なくとも一つが含まれていることを特徴とする。
また、前記蛍光体層は、両電極の内方端間にわたって形成され、前記保護層は両電極の外方端間にわたって形成されていることを特徴とする。
【００１１】
また、前記ガラスバルブは、前記酸化ナトリウムの含有率が５ｗｔ％以上２０ｗｔ％以下であることを特徴とする。
また、前記アルミナ非含有蛍光体粒子の表面には前記金属酸化物が付着しておらず、前記アルミナ含有蛍光体粒子の表面のみに前記金属酸化物が付着していることを特徴とする。
【００１２】
また、前記金属酸化物には、Ｙ２Ｏ３、ＭｇＯ、Ｌａ２Ｏ３、又はＳｉＯ２のうちの少なくとも１つが含まれていることを特徴とする。
また、前記蛍光体層の蛍光体に対する前記金属酸化物の濃度が０．１ｗｔ．％以上であることを特徴とする。
また、前記電極は、前記ガラスバルブの両端部の外周に設けられた外部電極であることを特徴とする。
【００１３】
また、前記外部電極は、半田、銀ペースト、ニッケルペースト、金ペースト、パラジウムペースト又は、カーボンペーストのいずれかで形成されたものであることを特徴とする。
また、前記外部電極の外周面の少なくとも一部を包囲して、前記外部電極と接続された金属部材を有し、前記金属部材の前記ガラスバルブ中央側の端部が、包囲する外部電極の前記ガラスバルブ中央側の位置から前記ガラスバルブ端部側に、間隔をあけて設置されていることを特徴とする。
【００１４】
また、前記金属部材の前記ガラスバルブ中央側の端部が、面取りされていることを特徴とする。
また、前記金属部材は長手方向に形成されたスリットを有しており、弾性力により前記外部電極に接続したものであることを特徴とする。
また、さらに、前記ガラスバルブの内面において、少なくとも前記外部電極に対向する部分に形成された保護層を備え、前記保護層は、金属酸化物粒子の集合体からなり、平均膜厚は２μｍ以下であり、表面粗さが１μｍ以下であることを特徴とする。
【００１５】
また、前記外部電極は、前記ガラスバルブ外表面の粗面処理を施した領域に形成された導電層を含み、前記導電層は、最大厚みが７０μｍ以下であって、かつ、前記導電層の端縁部が外側に円弧形状であり、その厚みが端縁に近づく程薄くなっていることを特徴とする。
また、前記外部電極は、前記ガラスバルブの外表面の粗面処理を施した領域に形成された銀または銅を主成分とする電極本体層と、前記電極本体層の外側に積層されたコーティング層とを有し、前記外部電極は、最大厚みが７０μｍ以下であって、前記外部電極の端縁部の厚みが端縁に近づく程薄くなっていることを特徴とする。
【００１６】
また、前記導電層の端縁部が外側に円弧形状であり、その厚みが端縁に近づく程薄くなっていることを特徴とする。
また、本発明に係るバックライトユニットは、前記蛍光ランプを光源として備えることを特徴とする。
また、本発明に係る液晶テレビは、前記バックライトユニットを備えることを特徴とする。
【００１７】
なお、本発明に係る「蛍光ランプ」は、電極がガラスバルブの外周にある外部電極型蛍光ランプ、さらには、冷陰極型の電極がガラスバルブの内部にある冷陰極型蛍光ランプを少なくとも含む概念である。
また、「アルミナ含有蛍光体粒子」とは、蛍光体粒子を表す化学式にＡｌXＯYが含まれているものをいい、「アルミナ非含有蛍光体粒子」とは蛍光体粒子を表す化学式にＡｌXＯYが含まれていないものをいう。
【発明を実施するための最良の形態】
【００１８】
（実施の形態１）
図１は、本発明の実施の形態１における液晶テレビの概要を示す図である。
図１に示す液晶テレビ１０は、例えば３２吋液晶テレビであり、液晶画面ユニット１１とバックライトユニット１２とを備える。
液晶画面ユニット１１は、カラーフィルタ基板、液晶、ＴＦＴ基板、駆動モジュール等（図示せず）を備え、外部からの画像信号に基づいてカラー画像を形成する。
【００１９】
バックライトユニット１２は、ＬＣＢＬユニットであり、１個の高周波電子安定器１３と、１６本の誘電体バリア放電ランプ１００（以下、単に「蛍光ランプ１００」という）を含む。
高周波電子安定器１３は、１６本の蛍光ランプ１００の全てを点灯させる点灯回路である。
【００２０】
また、図２に示すようなソケット台５０は、１６本の蛍光ランプ１００の両端を、弾性のあるステンレス、りん青銅等からなる電極ソケット５１及び電極ソケット５２に保持し、ランプ点灯させるものである。なお、電極ソケット５１及び電極ソケット５２の保持部分の幅Ｄは、ランプ点灯時のコロナ放電の発生を抑制するために、以下で説明する外部電極１０２、１０３の領域内で保持できる寸法範囲に設計している。
【００２１】
図３（ａ）は、本発明の実施の形態１における蛍光ランプ１００の概要を示す図である。
図３（ａ）に示すように、本発明の実施の形態１における蛍光ランプ１００は、管状のガラスバルブ１０１を備えている。
ガラスバルブ１０１の両端部外周には、導電層で形成されたキャップ状の外部電極１０２、１０３を備えている。
【００２２】
外部電極１０２、１０３の外周には、外部電極１０２、１０３を覆うキャップ状の金属部材１０４、１０５が設けられている。
金属部材１０４、１０５の材料としては、電気的導通性が良くかつガラスバルブ１０１と熱膨張係数が近い材料であればよく、例えばＦｅ−Ｎｉ−Ｃｏ（コバール）を用いることができる。
【００２３】
図３（ａ）のＥ部に示すように、外部電極１０２、１０３は金属部材１０４、１０５に完全に覆われているわけではなく、外部電極１０２、１０３のガラスバルブ中央側の端部１０２ａ、１０３ａ（外部電極１０２、１０３の開口部側の端部１０２ａ、１０３ａ）は露わになっている。
この外部電極１０２、１０３のガラスバルブ中央側の端部１０２ａ、１０３ａと金属部材１０４、１０５のガラスバルブ中央側の端部１０４ａ、１０５ａの間隔Ｌは、例えば１ｍｍである。
【００２４】
ガラスバルブ１０１は、管軸に垂直な平面で切断したときの断面は略円状をしている。
ガラスバルブ１０１内面には、赤（Ｙ2Ｏ3：Ｅｕ3+）、緑（ＬａＰＯ4：Ｃｅ3+，Ｔｂ3+）及び青（ＢａＭｇ2Ａｌ16Ｏ27：Ｅｕ2+）の蛍光体を混合した希土類蛍光体の塗布・焼成により、蛍光体層１０６が形成されている。
蛍光体層１０６は、厚さ約２０μｍであり、形成範囲は、外部電極１０２、１０３の内方端間（外部電極１０２の内側と、外部電極１０３の内側との間に対応する領域）である。
【００２５】
また、本実施の形態では、蛍光体層１０６において、図３（ａ）のＦ部に示すように、青色蛍光体粒子１０６Ｂ（ＢａＭｇ2Ａｌ16Ｏ27：Ｅｕ2+）の表面に、金属酸化物１０７として酸化イットリウム（Ｙ2Ｏ3）が被覆されている。
なお、製造上、赤，緑，青の三色の蛍光体を混合する工程が存在するため、青色蛍光体粒子１０６Ｂに被覆した金属酸化物が、接触した周囲の赤色蛍光体粒子１０６Ｒ、緑色蛍光体粒子１０６Ｇに付着することもあり得る。
【００２６】
また、積極的に、赤色蛍光体粒子１０６Ｒ、緑色蛍光体粒子１０６Ｇにも、金属酸化物を被覆させても構わない。
ガラスバルブ１０１の内部には圧力が約８ｋＰａのアルゴン及びネオン等の希ガス１０８と、約２ｍｇの水銀１０９が充填されている。なお、これらの放電媒体である希ガス１０８は、減圧状態で充填されている。
【００２７】
ガラスバルブ１０１は、放電容囲器であって、例えば、酸化ナトリウムの含有率が約１６ｗｔ（％）のソーダガラスからなり、本実施の形態では、外径φ４.０ｍｍ、内径φ３.０ｍｍ、全長７２０ｍｍの直形ガラスバルブである。
図３（ｂ）は、金属部材１０４の外観を示す図である。
金属部材１０４は、金属部材１０５と同様である。金属部材１０４は、円筒形の一方の円側に半球のドームを被せたような形状（キャップ状）に形成されたものであり、金属部材１０４に弾性力を持たせるために、例えば長手方向に２つのスリット１１０が設けられ、スリット１１０による弾性力を利用して金属部材１０４を外部電極１０２に接続したものである。
【００２８】
金属部材１０４は、ガラスバルブ１０１の端部１０１ｂから装着されている。金属部材１０４の装着方向側の端部１０４ａは、図３（ａ）のＥ部に示すように鋭角な部分を有しないように面取り加工されているため、ガラスバルブ１０１の端部から装着し易く、かつ、装着等の際に外部電極１０２、１０３の外周面の損傷が生じにくい。
なお、金属部材１０４、１０５は、外部電極１０２、１０３の外周面の損傷低減を考慮すると、金属箔や金属テープ等のように、定型を有さず、外から力を加えると形を変え、力を取り去ってもそのままの形を残す可塑性の部材とは異なり、定型を有し、外から力を加えても容易に形を変えない非可塑性の金属部材が好ましい。
【００２９】
本実施の形態では、金属部材１０４及び金属部材１０５の寸法は、例えば、全長２３.０ｍｍ、円筒部の外径φ４.５ｍｍ、内径φ４.１ｍｍ、肉厚０.２ｍｍであり、金属箔や金属テープのように可塑性を有する必要がないので、キズが生じない程度の厚さに設定することができる。
ここで、ガラスバルブ１０１の外径はφ４.０ｍｍ、内径φ３.０ｍｍ、金属部材１０４，１０５の内径はφ４.１ｍｍなので、ガラスバルブ１０１と金属部材１０４、１０５との隙間は平均０.０５ｍｍである。
【００３０】
外部電極１０２、１０３は、封着されたガラスバルブ１０１の両端に、予めディップ法により、導電性ペーストである例えば銀ペーストを、ガラスバルブ１０１の一端より所定の長さ、例えば全長２５.０ｍｍに形成して付着したものである。
また、外部電極１０２、１０３の導電性ペーストは、銀ペーストに限らず、ニッケルペースト、金ペースト、パラジウムペーストまたはカーボンペーストを用いてもよい。
【００３１】
また、外部電極１０２、１０３の導電性ペーストに関してガラスバルブ１０１表面との強接着性を考慮すると、導電性ペースト中のバインダーとしては低融点ガラスがよく、その量は１〜１０重量％含んだものが好ましく、比抵抗としては約１０-1〜１０-6 Ω・ｃｍのものが好ましい。
なお、上記実施の形態では、ガラスバルブ１０１を構成するガラスとして、酸化ナトリウム（Ｎａ2Ｏ）を約１６（ｗｔ％）含有したソーダガラスを使用したが、本発明のガラスは、酸化ナトリウムを約１６（ｗｔ％）含有したものに限定されない。
【００３２】
つまり、本発明は、ガラスバルブ１０１を構成するガラスに含まれている酸化ナトリウムを析出させて、その析出した酸化ナトリウムを利用して、暗黒始動特性を改善している。従って、暗黒始動特性が改善できる程度に、酸化ナトリウムを析出できればよい。
なお、ガラスの加工性を考慮すると、酸化ナトリウムの含有率は、３（ｗｔ％）以上２０（ｗｔ％）以下の範囲内が好ましい。また、酸化ナトリウムの含有率を５（ｗｔ％）以上にすると、暗黒条件下での暗黒始動時間が約１秒以下となり、逆に、酸化ナトリウムの含有率が２０（ｗｔ％）を越えると、長時間の使用によりガラスバルブが白色化して輝度の低下を招いたり、ガラスバルブ１０１自体の強度が低下したりするなどの不具合が発生するからである。そして、環境対策を考慮した場合、アルカリ金属の含有率が前記範囲内のソーダガラスであって、かつ、鉛の含有率が０．１（％）以下のガラスが好ましく（所謂、「鉛フリーガラス」である。）、さらには、鉛の含有率が０．０１（％）以下のガラスがより好ましい。
【００３３】
なお、ガラスとしては、ソーダガラスに限られるものではない。酸化ナトリウムの含有率が上記範囲内のガラスであれば、ソーダガラス以外のガラスを用いても同様の暗黒始動特性改善の効果を得ることができる。
また、上記実施の形態では、青色蛍光体粒子１０６Ｂ（ＢａＭｇ2Ａｌ16Ｏ27：Ｅｕ2+）の表面に、金属酸化物１０７として酸化イットリウム（Ｙ2Ｏ3）が被覆されたもので説明したが、これに限らず、Ｙ2Ｏ3、ＭｇＯ、Ｌａ2Ｏ3、又はＳｉＯ2のうちの少なくとも一つが含まれるものであればよい。もっとも、特にＹ２Ｏ３は、紫外線を反射する特性を有するため、紫外線をガラスバルブの内部へと反射させることで、エネルギーの利用効率を高めて、光束の向上を見込むことができる。
【００３４】
また、上記実施の形態では、ガラスバルブ１０１の外径をφ４.０ｍｍ、内径φ３.０ｍｍにしたもので説明したが、ガラスバルブの内径は３．０ｍｍより大きくても構わない。もっとも、内径は、バックライトユニットの薄型化及び最適なランプ効率の観点から３．０ｍｍ以下が好ましくい。下限は、製造上の難易度の観点から１.０ｍｍ以上とすることが好ましい。
【００３５】
また、上記実施の形態では、ガラスバルブ１０１の横断面形状は、円形状で説明したが、これに限らず、楕円形状、長円形状等であってもよい。
また、上記実施の形態では、ガラスバルブ１０１の両端に設けられた外部電極１０２、１０３および金属部材１０４、１０５の形状は、キャップ状にしたもので説明したが、これに限らず、例えば、外部電極１０２、１０３をキャップ状にし、金属部材１０４、１０５を前記外部電極１０２、１０３の円筒部を覆うはちまき状（底面及び上面が開口した筒状）にしてもよい。
【００３６】
また、実施の形態では、蛍光ランプ１００は、直管状のものについて説明したが、これに限らず、例えばＵ字状、Ｗ字状等、他の形状をしていてもよい。
さらに、実施の形態では、図１に示すようにバックライトユニットは直下型のものについて説明したが、エッジ型のバックライトユニットの光源として本発明に係るランプを用いてもよい。
【００３７】
次に、本発明の上記蛍光ランプ１００、バックライトユニット１２及び液晶テレビ１０の作用効果について説明する。
本実施の形態では、ソーダガラスに酸化ナトリウムが含まれているため、放電空間内のガラスバルブ１０１の表面に酸化ナトリウムが存在することになる。
特に外部電極１０２、１０３近傍の領域にある酸化ナトリウムにより、暗黒始動特性を改善することができ、かつ従来技術で説明した構成と異なり本実施の形態では電極近傍のガラスバルブ内にセシウム化合物を有しないので、セシウムによるガラスの黄変色を防止でき、ランプ点灯経時の光束が低下するのを抑制できる。なお、セシウムなどの放射性物質を、出光領域への飛散が少ないと思われるガラスバルブ１０１の両端部の内面に塗布するとしても構わない。
【００３８】
また、アルミナを含有しないアルミナ非含有蛍光体粒子１０６Ｒ、１０６Ｇの表面よりも、アルミナを含有するアルミナ含有蛍光体粒子１０６Ｂの表面に、より広い面積で金属酸化物が付着している。そして、アルミナ含有蛍光体粒子１０６Ｂの表面の一部または全部には金属酸化物１０７が付着しており、いわば金属酸化物１０７による保護膜が形成されている。
【００３９】
アルミナ含有蛍光体粒子１０６Ｂは、水銀の付着により劣化し易く、また、酸化ナトリウムとの反応によって劣化しやすい傾向にある。
このため、上記構成によれば、アルミナ含有蛍光体粒子への水銀付着が効果的に抑制され、ランプ点灯時の光束が低下するのを抑制できる。これに加えて、ソーダガラスから析出した酸化ナトリウムとアルミナ含有蛍光体粒子１０６Ｂとの反応を抑えることができ、その反応によってアルミナ含有蛍光体粒子１０６Ｂが劣化してランプの光の色ずれを誘因することを防止できる。
【００４０】
また、アルミナ含有蛍光体粒子と比べると劣化しにくいアルミナ非含有蛍光体粒子へは、相対的に付着させる金属酸化物を少なくすることで、金属酸化物付着により無駄にランプ光束を低下させることもない。
さらに、好ましくは蛍光体層１０６の蛍光体に０．１ｗｔ．％以上の濃度の金属酸化物が含まれることにより前記反応によるランプの光の色ずれを一層防止できる。以下、その理由について説明する。
【００４１】
図４は、蛍光体層１０６の蛍光体に対する金属酸化物の濃度（ｗｔ．％）を横軸に、色ずれの度合いを縦軸に表したものである。
ここで、色ずれとは、ＣＩＥ色度座標（ｘ，ｙ）上において実際のＣＩＥ色度座標上の値（ｘ1，ｙ1）に対する目標値（設計値）からのずれの度合いをいう。
よって、目標とするＣＩＥ色度座標上の値を（ｘ0，ｙ0）とすると、色ずれの度合いは（Δｘ2＋Δｙ2）1/2（但し、Δｘ＝ｘ0−ｘ1、Δｙ＝ｙ0−ｙ1、である。）で表される。
【００４２】
そして、発明者らは色ずれによるランプの光の直接的または間接的な視覚的影響を検討した結果、色ずれの度合い（Δｘ2＋Δｙ2）1/2が０．０１を越える場合には、ランプの色が黄色味を帯びてしまうため、例えば、液晶表示装置のバックライトとして用いる場合には、液晶表示画面の色再現に悪影響を及ぼし、好ましくないことを見出した。
この知見に基づき、図４から明らかなように蛍光体層１０６の蛍光体に対する金属酸化物の濃度が０．１ｗｔ．％のとき、色ずれの度合い（Δｘ2＋Δｙ2）1/2は０．００９となり、この値においてはランプの光の色ずれを防止できることがわかる。
【００４３】
しかし、図４から明らかなように、蛍光体層１０６の蛍光体に対する金属酸化物の濃度を高くすることにより、色ずれの度合いは小さくなるものの、その濃度が一定以上になっても色ずれの度合いはほとんど変化しない。
それだけでなく、図５から明らかなように、その相対輝度が徐々に低下していくことがわかった。
【００４４】
なお、図５は蛍光体層１０６の蛍光体に対する金属酸化物の濃度（ｗｔ．％）を横軸に、ランプの相対輝度（％）を縦軸に表したものである。
そして、ここでいう「ランプの相対輝度」とは、前記金属酸化物の濃度が０ｗｔ．％のランプにおける点灯初期（例えば０時間点灯経過時）の初期輝度を１００％としたときの前記金属酸化物の濃度がある濃度のランプにおける点灯初期輝度の比率を示す。
【００４５】
そして、ランプの相対輝度が９０％を下回った場合には、ランプの光が暗くなり、例えば、液晶装置のバックライトとして用いた場合には、液晶表示画面が暗くなるため、好ましくないことを見出した。
そこで、図５から明らかなように金属酸化物の濃度を１．８ｗｔ．％以下にすることにより、ランプの相対輝度を９０．５％以上にすることができる。
【００４６】
また、金属酸化物の濃度が０．５５ｗｔ．％であるならば、ランプの相対輝度は９６．０％と、輝度の低下を許容範囲に抑えることができる。
なお、蛍光体層１０６の蛍光体に対する金属酸化物の濃度を０．３〜０．９ｗｔ．％にすることにより、さらに色ずれを少なくすることができ、輝度の低下も抑えることができる。
【００４７】
また、ガラスバルブ１０１の端部外周に導電層で形成された外部電極１０２、１０３の外周面の少なくとも一部を包囲して接続されたキャップ形状の金属部材１０４、１０５を設け、ガラスバルブ１０１中央側の金属部材１０４、１０５の端部１０４ａ，１０５ａが、ガラスバルブ１０１中央側の外部電極端１０２ａ、１０３ａの位置からガラスバルブ端部１０１ｂ側に、間隔Ｌをあけて設置されているので、金属部材１０４、１０５とガラスバルブ１０１との間に金属部材１０４、１０５の設置取り付けバラツキによる隙間が発生しない。その結果、金属部材１０４、１０５とガラスバルブ１０１との間において、ランプ点灯時のコロナ放電が発生するのを抑制することができる。
【００４８】
また、金属部材１０４、１０５は、３ｍｍ以上の長さで外部電極１０２、１０３を包囲しているので、蛍光ランプ１００の両端にある金属部材１０４、１０５がソケット台５０の電極ソケット５１及び電極ソケット５２に安定に接続保持され、ランプ点灯させることができる。
また、ガラスバルブ１０１中央側の金属部材１０４、１０５の端部１０４ａ、１０５ａが、面取りされているので、ガラスバルブ１０１の端部から金属部材１０４、１０５が装着し易く、かつ、その装着時に外部電極１０２、１０３の外周面の損傷をしにくくすることができる。
【００４９】
また、金属部材１０４、１０５は、２つ以上のスリット１１０を長手方向に形成して金属部材１０４、１０５の弾性力により外部電極１０２、１０３に接続したことにより、ガラスバルブ１０１の端部から金属部材１０４、１０５が装着し易く、かつ、その装着時に外部電極１０２、１０３の外周面の損傷をしにくくすることができる。
また、外部電極１０２、１０３である導電層を銀ペーストにすることにより、ガラスバルブ１０１との密着性が向上し、ガラスバルブ１０１と外部電極１０２、１０３との間でコロナ放電の発生を抑制することができる。また、外部電極１０２と、当該外部電極１０２と放電空間との間に介在するガラスバルブ１０１と、で等価的に構成される第１のコンデンサ、及び外部電極１０３と、当該外部電極１０３と放電空間との間に介在するガラスバルブ１０１と、で等価的に構成される第２のコンデンサの両コンデンサの静電容量を実質的に等しくすることができる。
【００５０】
また、外部電極１０２、１０３である導電性ペースト中にバインダーとして低融点ガラスを１〜１０重量％含むことにより、外部電極１０２、１０３の外周面にガラスバルブ１０１の端部から金属部材１０４、１０５を装着した際、外部電極１０２、１０３の外周面の損傷をしにくくすることができる。
さらに、蛍光体粒子１０６Ｂは、金属酸化物１０７により全面的に被覆（コーティング）されたものとして説明したが、被覆態様はこれに限られない。例えば、蛍光体粒子１０６Ｂの表面に、多数の金属酸化物の微粒子を付着させる被覆態様としても構わない。
【００５１】
また、青色蛍光体粒子だけでなく、緑色蛍光体粒子にもアルミナ含有蛍光体を用いても構わない。
図６は、図３（ａ）のＦ部と同様、蛍光体層中の蛍光体を模式的に示す図である。
緑色蛍光体粒子１０６１Ｇの材料としては、アルミナを含んでいるＢａＭｇ2Ａｌ16Ｏ27：Ｅｕ2+,Ｍｎ2+を用いており、アルミナ含有蛍光体粒子１０６Ｂ、１０６１Ｇに金属酸化物を被覆している。
（実施の形態２）
上記実施の形態１では、ガラスバルブ１０１の内面に蛍光体層１０６を直接形成した構成であったが、実施の形態２に係る誘電体バリア放電ランプは、ガラスバルブの内面に保護層及び蛍光体層がこの順で形成されたものである。
【００５２】
図７は、実施の形態２における誘電体バリア放電ランプ２００の概要を示す図である。
図７に示したランプ２００は、図３の蛍光ランプ１００と基本的には同様の構成なので、図３の符号１００番台の部材に対応する部材には、２００番台で下２桁は同一の符号付してその説明を簡略にする。
ランプ２００は、管状のガラスバルブ２０１を備えている。
【００５３】
ガラスバルブの内面には、保護層２１１及び蛍光体層２０６がこの順で形成されている。保護層２１１上に蛍光体層２０６が積層されているとも言いうる。
この保護層２１１としては、金属酸化物であるＹ2Ｏ3、ＭｇＯ、Ｌａ2Ｏ3、又はＳｉＯ2のうちの少なくとも一つを含むものを用いることができる。
このような金属酸化物を含む保護層２１１を設けることにより、ガラスバルブ２０１から析出した酸化ナトリウムが蛍光体層２０６へ透過するのを防ぐことができ、酸化ナトリウムへの水銀付着が効果的に抑制され、ランプ点灯経時の光束が低下するのを抑制できる。
【００５４】
また、ガラスバルブ２０１両端部２０１ａ、２０１ｂの内面は、保護層２１１が形成されていない領域となっている。係る領域においては、ガラスバルブが放電空間に露わに（剥き出しに）なっているため、ガラスバルブ材料である酸化ナトリウムの暗黒始動特性改善の効果を得ることができる。つまり、保護層形成による効果を享受しつつ、暗黒始動特性改善の効果も得ることができる。
【００５５】
図７では、保護層２１１は蛍光体層２０６よりも広い面積に亘って形成されているが、これに限られない。すなわち、保護層は、その端面と蛍光体層の端面とが略一致する範囲、又は、蛍光体層とガラスバルブの内面とが直接接触しない範囲（保護層の介在により、ガラスバルブから蛍光体層を遮蔽できる範囲）に形成されておればよい。
なお、特に、誘電体バリア放電ランプにおいては、点灯中にイオン化された水銀粒子が飛び込んでガラスバルブ内周面に衝突することによるピンホールを考慮すると、少なくとも保護層は、ガラスバルブ内における外部電極の外方端間（一方の外部電極の外側と、他方の外部電極の外側との間に対応する領域）にわたって形成する又はガラスバルブ端面の近傍まで形成することが好ましい。
【００５６】
（変形例１）
保護膜の最適な特性、ガラスバルブの外表面の形状などに関して、実施の形態２に係る変形例１として以下、説明する。
図８は、実施の形態２に係る変形例１における外部電極型蛍光ランプ４００の概要を示す図である。
【００５７】
ガラスバルブ４０１の、放電空間４０６内には、発光物質として水銀４０７が封入されている。
ガラスバルブ内面には、保護層４０４と蛍光体層４０５とがこの順に積層されている。
外部電極４０２、４０３は、ガラスバルブ４０１の端部外表面のブラスト粗面処理４０１ａ、４０１ｂ（表面粗さ１〜３μｍ）を施した領域に、導電層４０８、４０９が形成されたものである。
【００５８】
導電層４０８、４０９は、最大厚み７０μｍ以下であって、端縁部４０８ａ、４０９ａが外側に円弧状であり、その厚みが端縁に近づく程薄くなったものである。
本実施の形態では、導電層４０８、４０９の端縁部４０８ａ、４０９ａがガラスバルブ４０１の外表面の粗面処理４０１ａ、４０１ｂを施した領域（Ｓ）からＷ２が０．５ｍｍ以上を越えた位置、好ましくは０．５ｍｍ以上３ｍｍ以下に設けられている。
【００５９】
また、導電層４０８、４０９は、半田材料で、例えば、スズ、スズとインジウムとの合金、若しくはスズとビスマスとの合金のいずれかを主成分とし、ガラスバルブ４０１の一端より所定の長さ、全長Ｗが２５ｍｍ、円筒状部の幅Ｗ１が約２０ｍｍで、ガラスバルブ４０１の全周に渡って形成されたものである。その製法については、封着されたガラスバルブ４０１一端から２５ｍｍを溶融された上記半田を超音波半田漕中に浸し、周知の超音波半田ディッピングにより、ガラスバルブ４０１の外周面に約１０μｍの厚みの半田層を形成している。
【００６０】
なお、導電層４０８、４０９は、ガラスバルブ４０１との固着性の観点から、上記半田材料にアンチモン、亜鉛、アルミニウムの少なくとも１種類を添加剤として含むことが好ましく、また、ガラスバルブ４０１表面との濡れ性の観点から、上記半田材料にアンチモン又は亜鉛等の添加剤として含むことが好ましく、さらに、環境を配慮すると鉛等の環境負荷物質を含有しないことが好ましい。
【００６１】
また、導電層４０８、４０９の端縁部４０８ａ、４０９ａにおいて、上記Ｗ２を０．５ｍｍ以上３ｍｍ以下したのは次の理由に基づく。
Ｗ２が０．５ｍｍ未満では、上記超音波半田ディッピングを用いた場合、導電層４０８、４０９の端縁部４０８ａ、４０９ａを外側に円弧形状にすることが難しく、端縁部４０８ａ、４０９ａが角張ってしまいコロナ放電が起こりやすくなるからである。
【００６２】
また、Ｗ２が３ｍｍを越えると導電層４０８、４０９の端縁部４０８ａ、４０９ａがガラスバルブ４０１の表面から剥離し易くなると言う問題があるからである。
保護膜４０４は、金属酸化物粒子の集合体により最大厚みが０．５μｍ（表面粗さが０．２μｍ以下）〜２μｍ（表面粗さが１μｍ以下）の電子放出性物質である酸化イットリウム（Ｙ2Ｏ3）、酸化マグネシウム（ＭｇＯ）又は酸化ランタン（Ｌａ2Ｏ3）を含むもので形成され、本実施の形態では０．０１〜０．１μｍの金属酸化物粒子の集合体により最大厚みが２μｍかつ保護膜４０４の表面粗さが１μｍ以下のＹ2Ｏ3で形成されている。
【００６３】
つまり、保護膜４０４の厚みが２μｍでかつ保護膜の表面粗さが１μｍを超えると、保護膜の無い状態と比較して２０％程度輝度が低下し、必要とする輝度が得られなくなり、また、最大厚みが０．５μｍ未満でかつ保護膜４０４の表面粗さが０．２μｍを超えると、保護膜の緻密性が低下し、駆動電流を５ｍＡ以上に増大する等して輝度を向上させた場合に、外部電極４０２、４０３と対向するガラスバルブ４０１内壁がアルゴンイオンや水銀イオンの衝撃にさらされ、浸食されて孔（ピンホール）が明いてしまうという不具合の発生することを、本発明者は確認したからである。
【００６４】
そして、ガラスバルブ４０１の端部内面４０１ｃ、４０１ｄには保護膜４０４が形成されていない領域が存在し、ガラスバルブ４０１端部を封着した時、この領域にガラス材料から析出したＮａのアルカリ金属を存在させることができる。
その結果、放電空間４０６に、電子放出性物質である、Ｎａのアルカリ金属及び酸化イットリウムの金属酸化物が露呈されるため、暗黒始動特性を改善することができる。
【００６５】
なお、ガラスバルブ４０１の端部外表面のブラスト粗面処理及び保護膜４０４の表面粗さは、ＪＩＳ  Ｂ  ０６０１：’９４に準拠して測定した「最大高さＲｙ」である。
また、外部電極４０２、４０３の形状は、キャップ状に限らず、はちまき状（底面及び上面が開口した筒状）にしてもよい。
また、外部電極４０２、４０３を覆うキャップ状をした金属部材を設けても構わない。
【００６６】
（変形例２）
外部電極の構成に関して、実施の形態に係る変形例２として説明する。変形例２は、外部電極の構成が異なっている以外は、図８を用いて説明した外部電極型蛍光ランプ４００と基本的に同様である。
図９は、実施の形態２に係る変形例２における外部電極型蛍光ランプ４２０の概要を示す図である。
【００６７】
外部電極４１２、４１３は、キャップ状であって、ガラスバルブ４０１の端部外表面のブラスト粗面処理４０１ａ、４０１ｂ（表面粗さ１〜３μｍ）を施した領域に、ガラスバルブ４０１の外表面に形成された銀または銅を主成分とする電極本体層４１８、４１９と、電極本体層４１８、４１９の外側に積層されたコーティング層４１６、４１７とから構成されている。
【００６８】
そして、外部電極４１２、４１３の最大厚みが７０μｍ以下であって、外部電極４１２、４１３の端縁部４１２ａ、４１３ａが外側に円弧状であり、その厚みが端縁に近づく程薄くなっている。
電極本体層４１８、４１９は、最大厚みｄ２が約７μｍである。本発明における電極本体層４１８、４１９の厚みとは、前記電極本体層全体における最大厚みを意味する。電極本体層４１８、４１９は、銀または銅を主成分とする。なお、銀または銅を主成分とするという意味の中には、銀と銅の合金が主成分である場合も含まれる。主成分とするとは、組成中最も多く含まれる成分であり、組成物の物性に大きな影響を与える成分であること意味する。したがって、銀または銅以外の化合物が添加物として含まれていてもよい。そして、電極本体層４１８、４１９のガラスバルブ４０１への固着性を向上させるためには、例えば、電極本体層４１８、４１９にガラスフリットを添加することが考えられる。例えば、ビスマス（Ｂｉ）を１．０〜５．０ｗｔ％含有するガラスフリットを添加すると、当該ガラスフリットのアンカー効果によりガラスバルブ４０１に対する電極本体層４１８、４１９の固着性が向上する。添加物としては、その他にエチルセルロース等が挙げられる。
【００６９】
また、電極本体層４１８、４１９は、ガラスバルブ４０１の一端より所定の長さ、全長Ｗが２５ｍｍ、円筒状部の幅Ｗ１が約２０ｍｍで、ガラスバルブ４０１の全周に渡って形成されたものである。その製法については、公知のディッピング法によって、封着されたガラスバルブ４０１一端から２４ｍｍを溶融された銀ペースト漕中に浸し、ガラスバルブ４０１の外周面に約７μｍの銀ペーストを塗布したのち、焼成して形成する。
【００７０】
コーティング層４１６、４１７は、電極本体層４１８、４１９の外表面に積層されており、厚みｄ３が約７μｍである。コーティング層４１６、４１７の上記厚みｄ３は、前記コーティング層４１６、４１７全体における最大厚みを意味する。
コーティング層４１６、４１７は、例えば、スズ：９５．２ｗｔ％、銀：３．８ｗｔ％、銅：１．０ｗｔ％の組成からなる、半田を主成分とするものである。この半田には銀が含有されているため、電極本体層４１８、４１９の銀食われが起こり難い。なお、銀食われを起こり難くするためには、銀の含有量を１．０〜８．０ｗｔ％の範囲にすることが好ましい。
【００７１】
その製法については、コーティング層４１６、４１７は、公知のディッピング法で形成することができる（例えば、特開２００４−１４６３５１号公報）。簡単に説明すると、電極本体層４１８、４１９の外表面に付着されたガラスバルブ４０１一端から２５ｍｍを溶融された半田漕中に浸し、電極本体層４１８、４１９の外表面に約７μｍの半田を塗布したのち、焼成して形成する。
【００７２】
なお、コーティング層４１６、４１７を形成する半田の組成は上記に限定されず、例えば、ビスマス、亜鉛、鉛等を少なくとも１種含んでもよい。但し、環境に配慮した外部電極型放電ランプとするためには、鉛、アンチモン等の環境負荷物質が含まれないことが好ましい。また、コーティング層４１６、４１７は、半田以外の材料によって形成されていてもよい。例えば、無電解メッキで形成されたニッケル層であってもよい。
【００７３】
一般的に、大気中で銀は硫化し易く、銅は酸化し易い。そして、硫化や酸化が起こると銀や銅は電気抵抗が大きくなる。したがって、電極本体層４１８、４１９が大気にさらされると電極本体層４１８、４１９の導電性は低くなる。しかしながら、本発明に係る外部電極４１２、４１３では、電極本体層４１８、４１９の外側にコーティング層４１６、４１７が積層されているため電極本体層４１８、４１９が大気にさらされ難い。したがって、銀の硫化や銅の酸化が起こり難く、外部電極４１２、４１３の導電性が低下し難い。
【００７４】
また、銀の硫化や銅の酸化を起こり難くするためには、電極本体層４１８、４１９の外表面全体がコーティング層４１６、４１７に覆われていることが好ましい。ただし、外部電極４１２、４１３の導電性への影響が少ない範囲であれば、生産上或いは設計上等の理由で電極本体層４１８、４１９の一部が大気にさらされていてもよい。
さらに、電極本体層４１８、４１９とコーティング層４１６、４１７との結着力を高くするためには、コーティング層４１６、４１７が積層される電極本体層の外表面は研磨されていることが好ましい。
（実施の形態３）
上記実施の形態１，２では、蛍光ランプとして、誘電体バリア放電ランプを例に挙げて説明したが、これに限らず冷陰極型蛍光ランプにも本発明を適用することができる。以下、実施の形態３として説明する。
【００７５】
図１０は、実施の形態３における冷陰極型蛍光ランプ３００の概要を示す図である。
冷陰極蛍光ランプ３００は、直管状をしたソーダガラス製のガラスバルブ３０１を有する。このガラスバルブ３０１の寸法は、例えば、全長450ｍｍ、外径3.0ｍｍ、内径2.0ｍｍ、肉厚0.5ｍｍである。
また、ガラスバルブ３０１の両端部には、リード線３１４、３１６が封着されている。
【００７６】
リード線３１４（３１６）は、タングステンからなる内部リード線３１４Ａ（３１６Ａ）と、ニッケルからなる外部リード線３１４Ｂ（３１６Ｂ）とからなる継線である。内部リード線３１４Ａ、３１６Ａのガラス容器１２内部側端部には、それぞれ電極３０２，３０３がレーザ溶接等によって接合されている。
電極３０２、３０３は、有底筒状をしたいわゆるホロー型電極であり、材料としてニオブを用いている。
【００７７】
ガラスバルブ３０１の内部には、発光物質としての水銀（図示しない）、アルゴン、ネオン等の希ガスが所定の封入圧で封入されている。
また、ガラスバルブ３０１内面には、厚み約２０μｍの蛍光体層３０６が形成されている。蛍光体層３０６は、ガラス管の内面に蛍光体懸濁液を塗布し、乾燥、焼成の工程を経て形成されたものである。
【００７８】
蛍光体層３０６は、図１０中に拡大して示すように、赤色蛍光体粒子３０６Ｒ、緑色蛍光体粒子３０６Ｇ、青色蛍光体粒子３０６Ｂの蛍光体が混合されてなる。
青色蛍光体粒子３０６Ｂは、バリウムマグネシウムアルミン酸塩ユウロピウム付活蛍光体（ＢａＭｇ２Ａｌ１６Ｏ２７：Ｅｕ２＋）から構成されており、アルミナ含有蛍光体である。
【００７９】
青色蛍光体粒子３０６Ｂの表面には、金属酸化物３０７が層状に被覆されている。
（その他）
各実施の形態と、変形例はそれぞれ組み合わせることが可能である。
【産業上の利用可能性】
【００８０】
本発明は、複雑な工程を行わずに、暗黒始動特性を改善でき、かつランプ点灯経時の光束の低下を改善できる蛍光ランプを提供することができるので、液晶テレビに用いられている直下方式のバックライトユニットや、複写機、ファクシミリ、イメージスキャナーなどのＯＡ機器に用いられる原稿読取用光源として広く適用することができ、その産業的利用価値は極めて高い。
【図面の簡単な説明】
【００８１】
【図１】本発明の実施の形態１における液晶テレビの概要を示す図である。
【図２】同実施の形態１におけるソケット台５０の概要を示す図である。
【図３】図３（ａ）は、同実施の形態１における外部電極型蛍光ランプ１００の概要を示す図、図３（ｂ）は、金属部材１０４の外観を示す図である。
【図４】蛍光体に対する金属酸化物の濃度による色ずれの変化を示す図である。
【図５】蛍光体に対する金属酸化物の濃度によるランプの輝度の変化を示す図である。
【図６】蛍光体層中の蛍光体を模式的に示す図である。
【図７】実施の形態２における外部電極型蛍光ランプ２００の概要を示す図である。
【図８】実施の形態２の変形例１における外部電極型蛍光ランプ４００の概要を示す図である。
【図９】実施の形態２の変形例２における外部電極型蛍光ランプ４２０の概要を示す図である。
【図１０】実施の形態３における冷陰極型蛍光ランプ３００の概要を示す図である。
【符号の説明】
【００８２】
１００、２００  蛍光ランプ
１０１  ガラスバルブ
１０２、１０３  外部電極
１０６  蛍光体層
１０６Ｒ、１０６Ｇ  アルミナ非含有蛍光体粒子
１０６Ｂ  アルミナを含有するアルミナ含有蛍光体粒子
１０７  金属酸化物
３００  冷陰極型蛍光ランプ
３０２、３０３  電極
【手続補正３】
【補正対象書類名】図面
【補正対象項目名】全図
【補正方法】変更
【補正の内容】
【図１】
2007000859.tif 000012
【図２】
2007000859.tif 000013
【図３】
2007000859.tif 000014
【図４】
2007000859.tif 000015
【図５】
2007000859.tif 000016
【図６】
2007000859.tif 000017
【図７】
2007000859.tif 000018
【図８】
2007000859.tif 000019
【図９】
2007000859.tif 000020
【図１０】
2007000859.tif 000021
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
内部の放電空間内に水銀及び希ガスを有するガラスバルブと、前記ガラスバルブの両端部に外周に配された外部電極と、前記ガラスバルブの内面に蛍光体粒子を含んでなる蛍光体層が形成されている外部電極型蛍光ランプであって、
前記ガラスバルブは酸化ナトリウムの含有率が３ｗｔ％以上２０ｗｔ％以下の範囲のガラスから構成され、
前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着しており、
前記ガラスバルブの端部内面に、ガラスバルブが放電空間に露わになっている領域が存在していることを特徴とする外部電極型蛍光ランプ。
【請求項２】
前記ガラスバルブの内面には、保護層が形成されていると共に、前記蛍光体層は保護層上に形成されており、
前記ガラスバルブの端部内面に保護層が形成されず、ガラスバルブが放電空間に露わになっている領域が存在していることを特徴とする請求項１に記載の外部電極型蛍光ランプ。
【請求項３】
前記蛍光体層は、両外部電極の内方端間にわたって形成され、前記保護層は両外部電極の外方端間にわたって形成されていることを特徴とする請求項２に記載の外部電極型蛍光ランプ。
【請求項４】
さらに、前記ガラスバルブの内面において、少なくとも前記外部電極に対向する部分に形成された保護層を備え、
前記保護層は、金属酸化物粒子の集合体からなり、平均膜厚は２μｍ以下であり、表面粗さが１μｍ以下であり、
前記ガラスバルブの端部内面に保護層が形成されず、ガラスバルブが放電空間に露わになっている領域が存在していることを特徴とする請求項１に記載の外部電極型蛍光ランプ。
【請求項５】
前記保護層には、Ｙ２Ｏ３、ＭｇＯ、Ｌａ２Ｏ３、又はＳｉＯ２のうちの少なくとも一つが含まれていることを特徴とする請求項２〜４のいずれか１項に記載の外部電極型蛍光ランプ。
【請求項６】
前記領域に、前記ガラスから析出した酸化ナトリウムが存在していることを特徴とする請求項１〜５のいずれか１項に記載の外部電極型蛍光ランプ。
【請求項７】
前記ガラスバルブは、前記酸化ナトリウムの含有率が５ｗｔ％以上２０ｗｔ％以下であることを特徴とする請求項１〜６のいずれか１項に記載の外部電極型蛍光ランプ。
【請求項８】
前記アルミナ非含有蛍光体粒子の表面には前記金属酸化物が付着しておらず、前記アルミナ含有蛍光体粒子の表面のみに前記金属酸化物が付着していることを特徴とする請求項１〜７のいずれか１項に記載の外部電極型蛍光ランプ。
【請求項９】
前記金属酸化物には、Ｙ２Ｏ３、ＭｇＯ、Ｌａ２Ｏ３、又はＳｉＯ２のうちの少なくとも１つが含まれていることを特徴とする請求項１〜８のいずれか１項に記載の外部電極型蛍光ランプ。
【請求項１０】
前記蛍光体層の蛍光体に対する前記金属酸化物の濃度が０．１ｗｔ％以上であることを特徴とする請求項１〜９のいずれか１項に記載の外部電極型蛍光ランプ。
【請求項１１】
前記外部電極は、半田、銀ペースト、ニッケルペースト、金ペースト、パラジウムペースト又は、カーボンペーストのいずれかで形成されたものであることを特徴とする請求項１〜１０のいずれか１項に記載の外部電極型蛍光ランプ。
【請求項１２】
前記外部電極の外周面の少なくとも一部を包囲して、前記外部電極と接続された金属部材を有し、
前記金属部材の前記ガラスバルブ中央側の端部が、包囲する外部電極の前記ガラスバルブ中央側の位置から前記ガラスバルブ端部側に、間隔をあけて設置されている
ことを特徴とする請求項１〜１１のいずれか１項に記載の外部電極型蛍光ランプ。
【請求項１３】
前記金属部材の前記ガラスバルブ中央側の端部が、面取りされていることを特徴とする請求項１２に記載の外部電極型蛍光ランプ。
【請求項１４】
前記金属部材は長手方向に形成されたスリットを有しており、弾性力により前記外部電極に接続したものであることを特徴とする請求項１〜１３のいずれか１項に記載の外部電極型蛍光ランプ。
【請求項１５】
前記外部電極は、前記ガラスバルブ外表面の粗面処理を施した領域に形成された導電層を含み、
前記導電層は、最大厚みが７０μｍ以下であって、かつ、前記導電層の端縁部が外側に円弧形状であり、その厚みが端縁に近づく程薄くなっていることを特徴とする請求項１〜１４のいずれか１項に記載の外部電極型蛍光ランプ。
【請求項１６】
前記外部電極は、前記ガラスバルブの外表面の粗面処理を施した領域に形成された銀または銅を主成分とする電極本体層と、前記電極本体層の外側に積層されたコーティング層とを有し、
前記外部電極は、最大厚みが７０μｍ以下であって、前記外部電極の端縁部の厚みが端縁に近づく程薄くなっていることを特徴とする請求項１〜１４のいずれか１項に記載の外部電極型蛍光ランプ。
【請求項１７】
前記導電層の端縁部が外側に円弧形状であり、その厚みが端縁に近づく程薄くなっていることを特徴とする請求項１６に記載の外部電極型蛍光ランプ。
【請求項１８】
請求項１〜１７のいずれか１項に記載の外部電極型蛍光ランプを光源として備えることを特徴とするバックライトユニット。
【請求項１９】
請求項１８に記載のバックライトユニットを備えることを特徴とする液晶テレビ。
【手続補正３】
【補正対象書類名】明細書
【補正対象項目名】０００１
【補正方法】変更
【補正の内容】
【０００１】
本発明は、管状のガラスバルブ両端部の外周に外部電極を備える外部電極型蛍光ランプ、バックライトユニット及び液晶テレビに関する。
【手続補正４】
【補正対象書類名】明細書
【補正対象項目名】０００７
【補正方法】変更
【補正の内容】
【０００７】
上記目的を達成するために、本発明に係る外部電極型蛍光ランプは、内部の放電空間内に水銀及び希ガスを有するガラスバルブと、前記ガラスバルブの両端部に外周に配された外部電極と、前記ガラスバルブの内面に蛍光体粒子を含んでなる蛍光体層が形成されている外部電極型蛍光ランプであって、前記ガラスバルブは酸化ナトリウムの含有率が３ｗｔ％以上２０ｗｔ％以下の範囲のガラスから構成され、前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着しており、前記ガラスバルブの端部内面に、ガラスバルブが放電空間に露わになっている領域が存在していることを特徴としている。
【手続補正５】
【補正対象書類名】明細書
【補正対象項目名】００１４
【補正方法】変更
【補正の内容】
【００１４】
また、前記金属部材の前記ガラスバルブ中央側の端部が、面取りされていることを特徴とする。
また、前記金属部材は長手方向に形成されたスリットを有しており、弾性力により前記外部電極に接続したものであることを特徴とする。
また、さらに、前記ガラスバルブの内面において、少なくとも前記外部電極に対向する部分に形成された保護層を備え、前記保護層は、金属酸化物粒子の集合体からなり、平均膜厚は２μｍ以下であり、表面粗さが１μｍ以下であり、前記ガラスバルブの端部内面に保護層が形成されず、ガラスバルブが放電空間に露わになっている領域が存在していることを特徴とする。
【手続補正６】
【補正対象書類名】明細書
【補正対象項目名】００１６
【補正方法】変更
【補正の内容】
【００１６】
また、前記導電層の端縁部が外側に円弧形状であり、その厚みが端縁に近づく程薄くなっていることを特徴とする。
また、本発明に係るバックライトユニットは、前記外部電極型蛍光ランプを光源として備えることを特徴とする。
また、本発明に係る液晶テレビは、前記バックライトユニットを備えることを特徴とする。
【手続補正７】
【補正対象書類名】明細書
【補正対象項目名】００１７
【補正方法】変更
【補正の内容】
【００１７】
本発明における「アルミナ含有蛍光体粒子」とは、蛍光体粒子を表す化学式にＡｌXＯYが含まれているものをいい、「アルミナ非含有蛍光体粒子」とは蛍光体粒子を表す化学式にＡｌXＯYが含まれていないものをいう。
【手続補正８】
【補正対象書類名】明細書
【補正対象項目名】００６４
【補正方法】変更
【補正の内容】
【００６４】
そして、ガラスバルブ４０１の端部内面４０１ｃ、４０１ｄには保護膜４０４が形成されていない領域が存在し、ガラスバルブ４０１端部を封着した時、この領域にガラス材料から析出した酸化ナトリウムを存在させることができる。
その結果、放電空間４０６に、電子放出性物質である、酸化ナトリウム及び酸化イットリウムが露呈されるため、暗黒始動特性を改善することができる。
【手続補正９】
【補正対象書類名】明細書
【補正対象項目名】００７４
【補正方法】変更
【補正の内容】
【００７４】
また、銀の硫化や銅の酸化を起こり難くするためには、電極本体層４１８、４１９の外表面全体がコーティング層４１６、４１７に覆われていることが好ましい。ただし、外部電極４１２、４１３の導電性への影響が少ない範囲であれば、生産上或いは設計上等の理由で電極本体層４１８、４１９の一部が大気にさらされていてもよい。
さらに、電極本体層４１８、４１９とコーティング層４１６、４１７との結着力を高くするためには、コーティング層４１６、４１７が積層される電極本体層の外表面は研磨されていることが好ましい。
【手続補正１０】
【補正対象書類名】明細書
【補正対象項目名】００７５
【補正方法】削除
【補正の内容】
【手続補正１１】
【補正対象書類名】明細書
【補正対象項目名】００７６
【補正方法】削除
【補正の内容】
【手続補正１２】
【補正対象書類名】明細書
【補正対象項目名】００７７
【補正方法】削除
【補正の内容】
【手続補正１３】
【補正対象書類名】明細書
【補正対象項目名】００７８
【補正方法】削除
【補正の内容】
【手続補正１４】
【補正対象書類名】明細書
【補正対象項目名】００７９
【補正方法】変更
【補正の内容】
【００７９】
（その他）
各実施の形態と、変形例はそれぞれ組み合わせることが可能である。
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
内部の放電空間内に水銀及び希ガスを有するガラスバルブと、前記ガラスバルブの両端部の外周に配された外部電極と、前記ガラスバルブの内面に蛍光体粒子を含んでなる蛍光体層が形成されている外部電極型蛍光ランプであって、
前記ガラスバルブは酸化ナトリウムの含有率が３ｗｔ％以上２０ｗｔ％以下の範囲のガラスから構成され、
前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着しており、
前記ガラスバルブの端部内面に、ガラスバルブが放電空間に露わになっている領域が存在していることを特徴とする外部電極型蛍光ランプ。
【請求項２】
前記ガラスバルブの内面には、保護層が形成されていると共に、前記蛍光体層は保護層上に形成されており、
前記ガラスバルブの端部内面に保護層が形成されず、ガラスバルブが放電空間に露わになっている領域が存在していることを特徴とする請求項１に記載の外部電極型蛍光ランプ。
【請求項３】
前記保護層は、金属酸化物粒子の集合体からなり、平均膜厚は２μｍ以下であり、表面粗さが１μｍ以下であることを特徴とする請求項２に記載の外部電極型蛍光ランプ。
【請求項４】
前記保護層には、Ｙ２Ｏ３、ＭｇＯ、Ｌａ２Ｏ３、又はＳｉＯ２のうちの少なくとも一つが含まれていることを特徴とする請求項２または３に記載の外部電極型蛍光ランプ。
【請求項５】
前記領域に、前記ガラスから析出した酸化ナトリウムが存在していることを特徴とする請求項１〜４のいずれか１項に記載の外部電極型蛍光ランプ。
【請求項６】
前記ガラスバルブは、前記酸化ナトリウムの含有率が５ｗｔ％以上２０ｗｔ％以下であることを特徴とする請求項１〜５のいずれか１項に記載の外部電極型蛍光ランプ。
【請求項７】
前記アルミナ非含有蛍光体粒子の表面には前記金属酸化物が付着しておらず、前記アルミナ含有蛍光体粒子の表面のみに前記金属酸化物が付着していることを特徴とする請求項１〜６のいずれか１項に記載の外部電極型蛍光ランプ。
【請求項８】
前記金属酸化物には、Ｙ２Ｏ３、ＭｇＯ、Ｌａ２Ｏ３、又はＳｉＯ２のうちの少なくとも１つが含まれていることを特徴とする請求項１〜７のいずれか１項に記載の外部電極型蛍光ランプ。
【請求項９】
前記蛍光体層の蛍光体に対する前記金属酸化物の濃度が０．１ｗｔ％以上であることを特徴とする請求項１〜８のいずれか１項に記載の外部電極型蛍光ランプ。
【請求項１０】
前記外部電極は、半田、銀ペースト、ニッケルペースト、金ペースト、パラジウムペースト又は、カーボンペーストのいずれかで形成されたものであることを特徴とする請求項１〜９のいずれか１項に記載の外部電極型蛍光ランプ。
【請求項１１】
前記外部電極の外周面の少なくとも一部を包囲して、前記外部電極と接続された金属部材を有し、
前記金属部材の前記ガラスバルブ中央側の端部が、包囲する外部電極の前記ガラスバルブ中央側の位置から前記ガラスバルブ端部側に、間隔をあけて設置されている
ことを特徴とする請求項１〜１０のいずれか１項に記載の外部電極型蛍光ランプ。
【請求項１２】
前記金属部材の前記ガラスバルブ中央側の端部が、面取りされていることを特徴とする請求項１１に記載の外部電極型蛍光ランプ。
【請求項１３】
前記金属部材は長手方向に形成されたスリットを有しており、弾性力により前記外部電極に接続したものであることを特徴とする請求項１１または１２に記載の外部電極型蛍光ランプ。
【請求項１４】
前記外部電極は、前記ガラスバルブ外表面の粗面処理を施した領域に形成された導電層を含み、
前記導電層は、最大厚みが７０μｍ以下であって、かつ、前記導電層の端縁部が外側に円弧形状であり、その厚みが端縁に近づく程薄くなっていることを特徴とする請求項１〜１３のいずれか１項に記載の外部電極型蛍光ランプ。
【請求項１５】
前記導電層は、スズ、スズとインジウムとの合金、またはスズとビスマスとの合金のいずれかを主成分とする半田で形成されたものであることを特徴とする請求項１４に記載の外部電極型蛍光ランプ。
【請求項１６】
前記半田は、アンチモン、亜鉛およびアルミニウムのうち少なくとも１種類を含むことを特徴とする請求項１５に記載の外部電極型蛍光ランプ。
【請求項１７】
前記外部電極は、前記ガラスバルブの外表面の粗面処理を施した領域に形成された銀または銅を主成分とする電極本体層と、前記電極本体層の外側に積層されたコーティング層とを有し、
前記外部電極は、最大厚みが７０μｍ以下であって、前記外部電極の端縁部の厚みが端縁に近づく程薄くなっていることを特徴とする請求項１〜１３のいずれか１項に記載の外部電極型蛍光ランプ。
【請求項１８】
前記導電層の端縁部が外側に円弧形状であり、その厚みが端縁に近づく程薄くなっていることを特徴とする請求項１７に記載の外部電極型蛍光ランプ。
【請求項１９】
請求項１〜１８のいずれか１項に記載の外部電極型蛍光ランプを光源として備えることを特徴とするバックライトユニット。
【請求項２０】
請求項１９に記載のバックライトユニットを備えることを特徴とする液晶テレビ。
【手続補正２】
【補正対象書類名】明細書
【補正対象項目名】０００７
【補正方法】変更
【補正の内容】
【０００７】
上記目的を達成するために、本発明に係る外部電極型蛍光ランプは、内部の放電空間内に水銀及び希ガスを有するガラスバルブと、前記ガラスバルブの両端部の外周に配された外部電極と、前記ガラスバルブの内面に蛍光体粒子を含んでなる蛍光体層が形成されている外部電極型蛍光ランプであって、前記ガラスバルブは酸化ナトリウムの含有率が３ｗｔ％以上２０ｗｔ％以下の範囲のガラスから構成され、前記蛍光体層中の蛍光体粒子において、アルミナを含有しないアルミナ非含有蛍光体粒子の表面よりも、アルミナを含有するアルミナ含有蛍光体粒子の表面に、より広い面積で金属酸化物が付着しており、前記ガラスバルブの端部内面に、ガラスバルブが放電空間に露わになっている領域が存在していることを特徴としている。
【手続補正３】
【補正対象書類名】明細書
【補正対象項目名】００１０
【補正方法】変更
【補正の内容】
【００１０】
また、前記領域に、前記ガラスから析出した酸化ナトリウムが存在していることを特徴とする。
また、前記保護層には、Ｙ２Ｏ３、ＭｇＯ、Ｌａ２Ｏ３、又はＳｉＯ２のうちの少なくとも一つが含まれていることを特徴とする。
【手続補正４】
【補正対象書類名】明細書
【補正対象項目名】００１２
【補正方法】変更
【補正の内容】
【００１２】
また、前記金属酸化物には、Ｙ２Ｏ３、ＭｇＯ、Ｌａ２Ｏ３、又はＳｉＯ２のうちの少なくとも１つが含まれていることを特徴とする。
また、前記蛍光体層の蛍光体に対する前記金属酸化物の濃度が０．１ｗｔ．％以上であることを特徴とする。
【手続補正５】
【補正対象書類名】明細書
【補正対象項目名】００１４
【補正方法】変更
【補正の内容】
【００１４】
また、前記金属部材の前記ガラスバルブ中央側の端部が、面取りされていることを特徴とする。
また、前記金属部材は長手方向に形成されたスリットを有しており、弾性力により前記外部電極に接続したものであることを特徴とする。
また、さらに、前記保護層は、金属酸化物粒子の集合体からなり、平均膜厚は２μｍ以下であり、表面粗さが１μｍ以下であることを特徴とする。
【手続補正６】
【補正対象書類名】明細書
【補正対象項目名】００１５
【補正方法】変更
【補正の内容】
【００１５】
また、前記外部電極は、前記ガラスバルブ外表面の粗面処理を施した領域に形成された導電層を含み、前記導電層は、最大厚みが７０μｍ以下であって、かつ、前記導電層の端縁部が外側に円弧形状であり、その厚みが端縁に近づく程薄くなっていることを特徴とする。
また、前記導電層は、スズ、スズとインジウムとの合金、またはスズとビスマスとの合金のいずれかを主成分とする半田で形成されたものであることを特徴とする。
また、前記半田は、アンチモン、亜鉛およびアルミニウムのうち少なくとも１種類を含むことを特徴とする。
また、前記外部電極は、前記ガラスバルブの外表面の粗面処理を施した領域に形成された銀または銅を主成分とする電極本体層と、前記電極本体層の外側に積層されたコーティング層とを有し、前記外部電極は、最大厚みが７０μｍ以下であって、前記外部電極の端縁部の厚みが端縁に近づく程薄くなっていることを特徴とする。
【国際調査報告】
2007000859.tif 000022
2007000859.tif 000023
2007000859.tif 000024
2007000859.tif 000025
2007000859.tif 000026
2007000859.tif 000027